(57)【要約】【課題】簡便な半導体基板の製造方法、該製造方法により製造される半導体基板、これを用いた発電効率に優れる太陽電池素子、及び太陽電池素子の製造方法を提供する。【解決手段】半導体基板１０の表主面にｐ型拡散層１１を形成する工程と、前記ｐ型拡散層１１を形成する工程の後の、前記半導体基板１０の裏主面をエッチングする工程と、前記エッチングする工程の後の、前記半導体基板１０の裏主面にｎ型拡散層形成組成物を部分的に付与して第一のｎ型拡散層１３を形成する工程、及び前記半導体基板１０の裏主面に前記第一のｎ型拡散層１３のドナー元素濃度より低いドナー元素濃度を有する第二のｎ型拡散層１４を形成する工程を含む、ｎ型拡散層を形成する工程と、を有する、選択的ｎ型拡散層付き半導体基板の製造方法【選択図】図２
2018174293.tif 000002
【特許請求の範囲】
【請求項１】
半導体基板の表主面にｐ型拡散層を形成する工程と、
前記ｐ型拡散層を形成する工程の後の、前記半導体基板の裏主面をエッチングする工程と、
前記エッチングする工程の後の、前記半導体基板の裏主面にｎ型拡散層形成組成物を部分的に付与して第一のｎ型拡散層を形成する工程、及び前記半導体基板の裏主面に前記第一のｎ型拡散層のドナー元素濃度より低いドナー元素濃度を有する第二のｎ型拡散層を形成する工程を含む、ｎ型拡散層を形成する工程と、
を有する、選択的ｎ型拡散層付き半導体基板の製造方法。
【請求項２】
前記ｎ型拡散層形成組成物が、酸化物として表示したとき、Ｐ２Ｏ３、Ｐ２Ｏ５及びＳｂ２Ｏ３から選択される少なくとも１種のドナー元素含有物質と、ＳｉＯ２、Ｋ２Ｏ、Ｎａ２Ｏ、Ｌｉ２Ｏ、ＢａＯ、ＳｒＯ、ＣａＯ、ＭｇＯ、ＢｅＯ、ＺｎＯ、ＰｂＯ、ＣｄＯ、Ｖ２Ｏ５、ＳｎＯ、ＺｒＯ２及びＭｏＯ３から選択される少なくとも１種のガラス成分物質と、を含有するガラス粒子を含有する、請求項１に記載の選択的ｎ型拡散層付き半導体基板の製造方法。
【請求項３】
前記ｎ型拡散層形成組成物が、酸化物として表示したとき、Ｐ２Ｏ５、ＳｉＯ２及びＣａＯを含有するガラス粒子と、分散媒と、を含有する請求項１又は請求項２に記載の選択的ｎ型拡散層付き半導体基板の製造方法。
【請求項４】
前記エッチングに用いられるエッチング液が、酸溶液又はアルカリ溶液を含む、請求項１〜請求項３のいずれか１項に記載の選択的ｎ型拡散層付き半導体基板の製造方法。
【請求項５】
前記エッチング液がフッ酸溶液と硝酸溶液の混合液を含む、請求項４に記載の選択的ｎ型拡散層付き半導体基板の製造方法。
【請求項６】
前記エッチング液が水酸化ナトリウム水溶液又は水酸化カリウム水溶液を含む、請求項４に記載の選択的ｎ型拡散層付き半導体基板の製造方法。
【請求項７】
前記第二のｎ型拡散層がＰＯＣｌ３を含有するガスを用いて形成される、請求項１〜請求項６のいずれか１項に記載の選択的ｎ型拡散層付き半導体基板の製造方法。
【請求項８】
請求項１〜請求項７のいずれか１項に記載の製造方法により製造される選択的ｎ型拡散層付き半導体基板。
【請求項９】
請求項８に記載の選択的ｎ型拡散層付き半導体基板と、前記選択的ｎ型拡散層付き半導体基板上に設けられた電極と、を有する太陽電池素子。
【請求項１０】
請求項１〜請求項７のいずれか１項に記載の製造方法により選択的ｎ型拡散層を有する選択的ｎ型拡散層付き半導体基板を製造する工程と、前記選択的ｎ型拡散層上に電極を形成する工程と、を有する、太陽電池素子の製造方法。
【発明の詳細な説明】
【技術分野】
【０００１】
本発明は、半導体基板の製造方法、半導体基板、太陽電池素子、及び太陽電池素子の製造方法に関する。
【背景技術】
【０００２】
まず従来の太陽電池素子の製造工程の一例について説明する。
太陽電池用基板として広く用いられているｐ型シリコン結晶等の結晶インゴットから数百μｍほどの厚さに切り出した半導体基板に対して、表面に凹凸（テクスチャ構造）を形成する。テクスチャ構造を形成することで、得られる太陽電池素子が効率よく光を吸収できる。続いてオキシ塩化リン（ＰＯＣｌ３）、窒素及び酸素の混合ガス雰囲気において７００℃〜９００℃で数十分の熱処理を行って、ｐ型半導体基板の表面に一様にｎ型拡散層を形成する。これによってｐ型半導体基板にｐｎ接合を形成する。混合ガスを用いてリンの拡散を行った後に、ｐ型半導体基板の裏面に形成された余分なｎ型拡散層をエッチングする。受光面のリン拡散層には、発生したキャリアの表面での再結合（表面再結合ともいう）を防ぐためＳｉＯ２、Ａｌ２Ｏ３、窒化ケイ素（ＳｉＮｘ）等の膜をパッシベーション層として形成する。このパッシベーション層は集光率を高めるための反射防止膜として機能してもよい。最後に、受光面にＡｇを主成分とした電極組成物を、裏面にはＡｌを主成分とした電極組成物をそれぞれ塗布してこれを熱処理（焼成）してオーミックコンタクトを得る。このとき、ｐ型半導体基板の裏側の表面にはＡｌによって高濃度のｐ型拡散層が形成される。この高濃度のｐ型拡散層は太陽電池特性を高める効果がある。
【０００３】
ｎ型半導体基板を用いた太陽電池素子は、ｐ型半導体基板を用いた太陽電池素子よりも発電効率が高いことが知られている。これは、ｎ型半導体基板はｐ型半導体基板に比べてキャリアライフタイムが長く、酸素欠陥が少ないために高い発電効率を得られやすいためである。ｎ型半導体基板を用いて太陽電池素子を作製する場合、ｐｎ接合を形成するためにホウ素等のアクセプタ元素を拡散させる工程を含むことがある。アクセプタ元素としてホウ素を用いる場合の拡散方法としては、三臭化ホウ素（ＢＢｒ３）ガス等を用いる方法、ホウ素を含有する塗布材料を用いる方法、イオン注入法などが知られている。
【０００４】
ｎ型半導体基板を用いた太陽電池素子として、両面受光型太陽電池素子が知られている。両面受光型太陽電池素子は一般に、基板の一方の面にアクセプタ元素を用いてｐ型拡散層を形成し、さらにもう一方の面にはリン等のドナー元素を用いて基板よりも濃度が高いｎ型拡散層を形成する。そして、両面において光を効率よく吸収しかつ電気を効率よく通すようにＡｇを主成分とした電極組成物を用いて電極を形成する。現在、両面受光型太陽電池素子は、基板の一方の面の全面に可能な限り均一にｐ型拡散層を形成することが求められている。そこで、アクセプタ元素としてホウ素を用いてｐ型拡散層を形成する場合にはＢＢｒ３ガス又は塗布材料が用いられることが多い。一方、リン等のドナー元素を用いてｎ型拡散層を形成する場合は、ｐ型シリコン半導体基板を用いた太陽電池素子の製造に実績のあるＰＯＣｌ３を含有するガスが用いられることが多い。
【０００５】
一方、両面受光型太陽電池素子の発電効率を高める方法として、可能な限りｎ型拡散層のドナー元素の濃度を低くして、表面再結合を抑制する方法が知られている。ドナー元素の濃度が低すぎると電極部の抵抗が高くなり効率よく電気を取出せなくなるため、電極を形成する領域で基板のドナー元素の濃度を高くする、いわゆるセレクティブバックサーフェースフィールド(以下Ｓ-ＢＳＦと記す)構造を有することで発電効率を高めることができる。例えば、特許文献１ではＳ−ＢＳＦ構造を形成した太陽電池素子が高い光電変換効率を有することが示されている。
【０００６】
Ｓ−ＢＳＦを形成する方法として、ＰＯＣｌ３を含有するガスで一度全体的にリン濃度の高いリン拡散層を形成し、部分的にエッチングするエッチバック法、ＰＯＣｌ３を含有するガスでリンシリケートガラス（以下ＰＳＧと記す）を形成してリン濃度の低いリン拡散層を形成した後、ＰＳＧの上からレーザーで局所的に加熱してリン濃度の高いリン拡散層を形成するレーザー法、リン元素を含有する塗布型の拡散材料を半導体基板の一部に印刷してリン濃度の高いリン拡散層を形成した後、塗布型の拡散材料を塗布していない部分にＰＯＣｌ３を含有するガスでリン濃度の低いリン拡散層を形成する印刷法等が挙げられる。
【先行技術文献】
【特許文献】
【０００７】
【特許文献１】特許第５８８５８９１号公報
【発明の概要】
【発明が解決しようとする課題】
【０００８】
上述のように、ＢＢｒ３ガス等のアクセプタ元素を含有するガスを用いてｐ型拡散層を形成する場合、半導体基板の外周全体にホウ素が拡散されるため、ドナー元素を拡散する面にもホウ素が拡散する。また、アクセプタ元素を含有する塗布材料を用いる場合でも、拡散処理過程でアクセプタ元素がドナー元素を拡散する面に飛散し、塗布材料を付与した領域以外へ拡散してしまう（アウトディフュージョンという）。アクセプタ元素が、ドナー元素を拡散する面に存在すると、太陽電池特性を大きく低下させる要因となる。
【０００９】
また、Ｓ−ＢＳＦをエッチバック法により形成する場合、マスク形成、部分的エッチング、及びマスク除去が必要で、工程が煩雑になるという課題がある。レーザー法は、高い濃度のｎ型拡散層を形成するときに濃度の調整が難しいという課題がある。印刷法の場合、高い濃度のｎ型拡散層を形成するためには、高い温度で拡散処理する必要がある。そのため、半導体基板のｎ型拡散層を形成する面にアクセプタ元素が混在しやすくなり、発電効率に影響しやすくなるという課題がある。Ｓ−ＢＳＦ構造を有して半導体基板のｎ型拡散層のドナー元素濃度を一部低くして発電効率を高めるには、基板のｎ型拡散層側の面がホウ素等のアクセプタ元素に汚染されないように制御することが求められる。
【００１０】
特許文献１では、まずｐｎ接合を有するシリコン基板を形成し、ｎ型層の表面に保護膜として酸化シリコン膜及び窒化シリコン膜からなるパッシベーション層を形成する。その後、エッチングペースト等を用いたエッチングによりパッシベーション層を部分的に開口し、開口領域にドナー元素を拡散させることによって、選択的な位置に高濃度ｎ型拡散領域を形成している。この方法は、選択的な位置に高濃度のｎ型拡散層を形成する過程において、保護膜の形成、部分的エッチングによる開口等、煩雑な工程を有する。  
【００１１】
上記に鑑み、本開示は、簡便な半導体基板の製造方法、該製造方法により製造される半導体基板、これを用いた発電効率に優れる太陽電池素子、及び太陽電池素子の製造方法の提供を課題とする。
【課題を解決するための手段】
【００１２】
前記課題を解決する手段は、以下の通りである。
＜１＞  半導体基板の表主面にｐ型拡散層を形成する工程と、前記ｐ型拡散層を形成する工程の後の、前記半導体基板の裏主面をエッチングする工程と、前記エッチングする工程の後の、前記半導体基板の裏主面にｎ型拡散層形成組成物を部分的に付与して第一のｎ型拡散層を形成する工程、及び前記半導体基板の裏主面に前記第一のｎ型拡散層のドナー元素濃度より低いドナー元素濃度を有する第二のｎ型拡散層を形成する工程を含む、ｎ型拡散層を形成する工程と、を有する、選択的ｎ型拡散層付き半導体基板の製造方法。
＜２＞  前記ｎ型拡散層形成組成物が、酸化物として表示したとき、Ｐ２Ｏ３、Ｐ２Ｏ５及びＳｂ２Ｏ３から選択される少なくとも１種のドナー元素含有物質と、ＳｉＯ２、Ｋ２Ｏ、Ｎａ２Ｏ、Ｌｉ２Ｏ、ＢａＯ、ＳｒＯ、ＣａＯ、ＭｇＯ、ＢｅＯ、ＺｎＯ、ＰｂＯ、ＣｄＯ、Ｖ２Ｏ５、ＳｎＯ、ＺｒＯ２及びＭｏＯ３から選択される少なくとも１種のガラス成分物質と、を含有するガラス粒子を含有する、＜１＞に記載の選択的ｎ型拡散層付き半導体基板の製造方法。
＜３＞  前記ｎ型拡散層形成組成物が、酸化物として表示したとき、Ｐ２Ｏ５、ＳｉＯ２及びＣａＯを含有するガラス粒子と、分散媒と、を含有する＜１＞又は＜２＞に記載の選択的ｎ型拡散層付き半導体基板の製造方法。
＜４＞  前記エッチングに用いられるエッチング液が、酸溶液又はアルカリ溶液を含む、＜１＞〜＜３＞のいずれか１項に記載の選択的ｎ型拡散層付き半導体基板の製造方法。
＜５＞  前記エッチング液がフッ酸溶液と硝酸溶液の混合液を含む＜４＞に記載の選択的ｎ型拡散層付き半導体基板の製造方法。
＜６＞  前記エッチング液が水酸化ナトリウム水溶液又は水酸化カリウム水溶液を含む＜４＞に記載の選択的ｎ型拡散層付き半導体基板の製造方法。
＜７＞  前記第二のｎ型拡散層がＰＯＣｌ３を含有するガスを用いて形成される＜１＞〜＜６＞のいずれか１項に記載の選択的ｎ型拡散層付き半導体基板の製造方法。
＜８＞  ＜１＞〜＜７＞のいずれか１項に記載の製造方法により製造される選択的ｎ型拡散層付き半導体基板。
＜９＞  ＜８＞に記載の選択的ｎ型拡散層付き半導体基板と、前記選択的ｎ型拡散層付き半導体基板上に設けられた電極と、を有する太陽電池素子。
＜１０＞  ＜１＞〜＜７＞のいずれか１項に記載の製造方法により選択的ｎ型拡散層を有する選択的ｎ型拡散層付き半導体基板を製造する工程と、前記選択的ｎ型拡散層上に電極を形成する工程と、を有する、太陽電池素子の製造方法。
【発明の効果】
【００１３】
本開示によれば、簡便な半導体基板の製造方法、該製造方法により製造される半導体基板、これを用いた発電効率に優れる太陽電池素子、及び太陽電池素子の製造方法が提供される。
【図面の簡単な説明】
【００１４】
【図１】本開示の第一の実施形態に係る太陽電池素子の製造工程の一例を概念的に示す断面図である。
【図２】本開示の第二の実施形態に係る太陽電池素子の製造工程の一例を概念的に示す断面図である。
【図３Ａ】太陽電池素子を受光面から見た平面図である。
【図３Ｂ】図３Ａの一部を拡大して示す斜視図である。
【発明を実施するための形態】
【００１５】
以下、本発明を実施するための形態について詳細に説明する。但し、本発明は以下の実施形態に限定されるものではない。以下の実施形態において、その構成要素（要素ステップ等も含む）は、特に明示した場合、原理的に明らかに必須であると考えられる場合等を除き、必須ではない。数値及びその範囲についても同様であり、本発明を制限するものではない。
【００１６】
本開示において「工程」との語は、他の工程から独立した工程に加え、他の工程と明確に区別できない場合であってもその工程の目的が達成されれば、当該工程も含まれる。
本開示において「〜」を用いて示された数値範囲は、「〜」の前後に記載される数値をそれぞれ最小値及び最大値として含む範囲を示す。
本開示中に段階的に記載されている数値範囲において、一つの数値範囲で記載された上限値又は下限値は、他の段階的な記載の数値範囲の上限値又は下限値に置き換えてもよい。また、本開示中に記載されている数値範囲において、その数値範囲の上限値又は下限値は、実施例に示されている値に置き換えてもよい。
本開示において各成分は該当する物質を複数種含んでいてもよい。組成物中に各成分に該当する物質が複数種存在する場合、各成分の含有率又は含有量は、特に断らない限り、組成物中に存在する当該複数種の物質の合計の含有率又は含有量を意味する。
本開示において各成分に該当する粒子は複数種含んでいてもよい。組成物中に各成分に該当する粒子が複数種存在する場合、各成分の粒子径は、特に断らない限り、組成物中に存在する当該複数種の粒子の混合物についての値を意味する。
本開示において成分の「含有率」とは、特に記載がなければ、当該成分が含まれる組成物の全量を１００質量％としたときの、当該成分の質量％を表す。
本開示において「層」又は「膜」との語は、当該層又は膜が存在する領域を平面図として観察したときに、当該領域の全面に形成されている場合に加え、当該領域の一部に形成されている場合も包含される。
本開示において「積層」との語は、層を積み重ねることを示し、二以上の層が結合されていてもよく、二以上の層が着脱可能であってもよい。
本開示において「ガラス粒子」とは、ガラス（ガラス転移現象を示す非晶質固体）が粒子状になったものを意味する。
本発明の実施形態は、本開示の具体的且つ詳細な内容の一部又は全てを利用せずとも実施可能である。
また、本発明の概念を不明確にすることを避けるべく、公知の点については詳細な説明又は図示を省略する場合もある。
本開示において、平均粒子径は、レーザー回折散乱法を用いて測定される粒度分布において、小粒径側からの体積累積が５０％となる体積平均粒子径として求められる。
本開示において「（メタ）アクリル」はアクリル及びメタクリルの少なくとも一方を意味し、「（メタ）アクリレート」はアクリレート及びメタクリレートの少なくとも一方を意味する。
【００１７】
≪第一の実施形態に係る半導体基板の製造方法、及び半導体基板≫
第一の実施形態に係る半導体基板の製造方法は、半導体基板の表主面にｐ型拡散層を形成する工程（ｐ型拡散層形成工程）と、前記ｐ型拡散層を形成する工程の後の、前記半導体基板の裏主面をエッチングする工程（エッチング工程）と、前記エッチングする工程の後の、前記半導体基板の裏主面にｎ型拡散層を形成する工程（第一の実施形態に係るｎ型拡散層形成工程）と、を有する。第一の実施形態に係る半導体基板の製造方法は、必要に応じてその他の工程を有していてもよい。
第一の実施形態に係る半導体基板は、上記製造方法により製造される。
【００１８】
上記製造方法によれば、エッチングによる簡便な方法で、ｎ型拡散層を形成する領域においてアクセプタ元素を除去し、ｎ型拡散層を形成することができる。このため、簡便な方法でｎ型拡散層付き半導体基板を得ることができ、これを用いて発電効率に優れる太陽電池素子を得ることができる。また、本開示の製造方法は、三臭化ホウ素（ＢＢｒ３）ガス等を用いたガス拡散法、塗布法などのｐ型拡散層の形成方法を問わず、適用可能である。
＜ｐ型拡散層形成工程＞  
ｐ型拡散層形成工程では、半導体基板の表主面にｐ型拡散層を形成する。
本開示の第一の実施形態に係る半導体基板の製造方法では、ｎ型拡散層を形成する前にｐ型拡散層を形成する。一般的に、ｐ型拡散層の形成は、アクセプタ元素を充分に拡散させるために、ｎ型拡散層の形成よりも高温の熱処理を伴うことが多い。ｎ型拡散層の形成後にｐ型拡散層を形成するため高温の熱処理を行うと、ｎ型拡散層中のドナー元素濃度を調節しにくくなる。これに対して、ｎ型拡散層の形成に先立ちｐ型拡散層を形成することで、ｎ型拡散層中のドナー濃度及びｐ型拡散層中のアクセプタ濃度の両方を適切に制御しやすい傾向にある。
【００１９】
半導体基板の種類は特に制限されず、太陽電池素子の基板として使用可能な半導体基板を適用することができる。例えば、シリコン基板、リン化ガリウム基板、窒化ガリウム基板、ダイヤモンド基板、窒化アルミニウム基板、窒化インジウム基板、ヒ化ガリウム基板、ゲルマニウム基板、セレン化亜鉛基板、テルル化亜鉛基板、テルル化カドミウム基板、硫化カドミウム基板、リン化インジウム基板、炭化シリコン基板、シリコンゲルマニウム基板、及び銅インジウムセレン基板が挙げられる。シリコン基板としては、結晶シリコン基板等が挙げられる。半導体基板はｎ型半導体基板であっても、ｐ型半導体基板であってもよい。
【００２０】
本開示において表主面とは半導体基板の一方の面をいう。後述する裏主面とは、２つの主面のうちの他方の面をいう。
【００２１】
ｐ型拡散層とは、半導体基板のアクセプタ元素が拡散している領域をいう。
アクセプタ元素とは、半導体基板中に拡散してｐ型拡散層を形成することが可能な元素を意味する。アクセプタ元素としては、ホウ素（Ｂ）、アルミニウム（Ａｌ）、ガリウム（Ｇａ）インジウム（Ｉｎ）等の第１３族の元素が挙げられる。
【００２２】
ｐ型拡散層の形成方法は特に制限されず、アクセプタ元素を含有するガスを用いる方法、アクセプタ元素を含有する組成物を用いる方法等が挙げられる。プロセスの簡便化の観点からは、アクセプタ元素を含有するガスを用いる方法が好ましい。
【００２３】
アクセプタ元素を含有するガスとしては、三臭化ホウ素（ＢＢｒ３）、三塩化ホウ素（ＢＣｌ３）等が挙げられる。アクセプタ元素を含有するガスを用いるｐ型拡散層の形成方法としては、ＢＢｒ３ガスを用いて半導体基板上にボロンシリケートガラス（ＢＳＧ）を形成して熱拡散処理を行う方法等が挙げられる。
【００２４】
アクセプタ元素を含有するガスを用いる場合の熱拡散処理の雰囲気の温度は、高い発電効率を得る観点から、８００℃〜１０５０℃であることが好ましく、８００℃〜１０００℃であることがより好ましく、８５０℃〜１０００℃であることがさらに好ましく、９００℃〜１０００℃であることが特に好ましく、９００℃〜９７０℃であることが極めて好ましい。熱拡散処理時間は、５分間〜９０分間であることが好ましく、１０分間〜９０分間であることがより好ましく、１０分間〜６０分間であることがさらに好ましく、プロセスの短縮を考慮すると、１０分間〜３０分間であることが特に好ましい。尚、本開示において、熱拡散処理時間とは最高温度での保持時間をいう。熱拡散処理時間が５分間以上であると、半導体基板へのアクセプタ元素の拡散が充分となる傾向にあり、９０分間以下であると、製造コストを抑えることができる傾向にある。熱処理には公知の連続炉、バッチ炉等が適用できる。
【００２５】
アクセプタ元素を含有する組成物としては、ホウ素を含有する組成物等が挙げられる。ホウ素を含有する組成物としては、ホウ素を含む化合物を含有し、半導体基板に付与した後に熱処理することで、ホウ素を含む化合物中のホウ素を拡散して、半導体基板のｐ型拡散層形成組成物を付与した領域に不純物拡散層であるｐ型拡散層を形成可能な組成物（以下、ｐ型拡散層形成組成物ともいう）を使用することができる。
【００２６】
ホウ素を含む化合物としては、酸化ホウ素、ホウ素オキソ酸、ホウ酸カルシウム、窒化ホウ素、ホウ酸等の無機ホウ素化合物；ホウ酸エステル化合物；ホウ素を含むガラス化合物（以下、「ホウ素含有ガラス化合物」ともいう）；ホウ素をドープしたシリコン粒子；ホウ素含有酸化ケイ素化合物；ホウ素アルコキシド；半導体基板へ熱拡散する高温（例えば８００℃以上）において酸化ホウ素を含む化合物へ変化し得る化合物（以下、「酸化ホウ素前駆体」ともいう）等が挙げられる。
【００２７】
これらの中でも、酸化ホウ素、ホウ酸、ホウ酸エステル化合物、ホウ素含有ガラス化合物、窒化ホウ素、ホウ素含有酸化ケイ素化合物、及び酸化ホウ素前駆体からなる群より選択される１種以上を用いることが好ましい。アウトディフュージョンの抑制の観点からは、窒化ホウ素、ホウ素含有ガラス化合物、及びホウ素含有酸化ケイ素化合物からなる群より選択される１種以上であることが好ましく、窒化ホウ素及びホウ素含有ガラス化合物から選択される１種以上であることがより好ましく、ホウ素含有ガラス化合物であることがさらに好ましい。
【００２８】
ｐ型拡散層形成組成物は、組成物の粘度を調整するため、さらに分散媒を含有していてもよい。分散媒としては、溶剤及び水を挙げることができる。ｐ型拡散層形成組成物中の分散媒の含有率は、付与性及び粘度を考慮して決定することができる。
【００２９】
アクセプタ元素を含有する組成物を用いるｐ型拡散層の形成方法としては、例えば、アクセプタ元素を含む組成物を半導体基板に付与し、熱拡散処理を行う方法が挙げられる。
アクセプタ元素を含む組成物を半導体基板に付与する方法は特に制限されず、例えば、印刷法、スピンコート法、刷毛塗り、スプレー法、ドクターブレード法、ロールコート法、ＡＰＣＶＤ（常圧ＣＶＤ）、及びインクジェット法が挙げられる。
アクセプタ元素を含有する組成物を付与した後の熱拡散処理の雰囲気の温度は、８００℃〜１０５０℃であることが好ましく、８００℃〜１０００℃であることがより好ましく、８５０℃〜１０００℃であることがさらに好ましく、９００℃〜１０００℃であることが特に好ましく、９００℃〜９７０℃であることが極めて好ましい。熱拡散処理時間は、５分間〜９０分間であることが好ましく、１０分間〜９０分間であることがより好ましく、１０分間〜６０分間であることがさらに好ましく、プロセスの短縮を考慮すると、１０分間〜３０分間であることが特に好ましい。熱処理には公知の連続炉、バッチ炉等が適用できる。熱拡散処理時間が５分間以上であると、半導体基板へのアクセプタ元素の拡散が充分となる傾向にあり、９０分間以下であると、製造コストを抑えることができる傾向にある。
【００３０】
アクセプタ元素を拡散するために熱拡散処理を行うとき、２枚の半導体基板を、裏主面が対向するように重ね合わせて炉内に設置し、熱拡散処理を行ってもよい。これにより、アクセプタ元素が裏主面に回りこむことを抑制することができる。
【００３１】
＜エッチング工程＞
エッチング工程では、ｐ型拡散層を形成する工程の後、半導体基板の裏主面をエッチングする。エッチング工程により、裏主面に付着したアクセプタ元素、又は裏主面の表面に形成されたｐ型拡散層が除去される。
エッチングを行う方法としては、エッチング液を用いる方法等が挙げられる。エッチング液としては、酸溶液又はアルカリ溶液が挙げられる。酸溶液としては、フッ酸を含むことが好ましい。フッ酸は単独で用いても、他の酸溶液と組み合わせて用いてもよい。なかでもフッ酸溶液と硝酸溶液の混合液を用いることがより好ましい。フッ酸溶液と硝酸溶液の混合液におけるフッ酸と硝酸の混合比は、所望のエッチングの程度によって適宜調整してよい。アルカリ溶液としては水酸化ナトリウム水溶液、水酸化カリウム水溶液、水酸化テトラメチルアンモニウム水溶液等を用いてよい。
【００３２】
エッチング液を用いてエッチングを行う場合、半導体基板にエッチング液を浸漬する時間は特に制限されず、０．５分間〜３０分間としてもよく、０．５分間〜１０分間とすることが好ましい。
【００３３】
本開示のエッチング工程では、裏主面をエッチングして、表主面のエッチングは行わない。このため、半導体基板の裏主面をエッチング液に浸漬するシングルサイドエッチング法を用いることが好ましい。
【００３４】
＜第一の実施形態に係るｎ型拡散層形成工程＞
第一の実施形態に係るｎ型拡散層形成工程では、エッチングする工程の後に、半導体基板の裏主面にｎ型拡散層を形成する。ｎ型拡散層とは、半導体基板のドナー元素が拡散している領域をいう。
【００３５】
半導体基板にｎ型拡散層を形成する方法としては、特に制限はない。例えば、ドナー元素を含有するガスを用いる方法、ドナー元素を含有する組成物を用いる方法が挙げられる。プロセスの簡便化の観点からは、ドナー元素を含有するガスを用いる方法が好ましい。
【００３６】
ドナー元素を含有するガスとしては、ＰＯＣｌ３等が挙げられる。ドナー元素を含有するガスを用いるｎ型拡散層の形成方法としては、ＰＯＣｌ３等のドナー元素を含有するガスを用いて熱拡散処理を行う方法などが挙げられる。
ドナー元素を含有するガスを用いる熱拡散処理における雰囲気の温度は７００℃〜９００℃であることが好ましく、７５０℃〜８５０℃であることがより好ましい。熱処理には公知の連続炉、バッチ炉等が適用できる。
熱拡散処理時間は、５分間〜９０分間であることが好ましく、１０分間〜９０分間であることがより好ましく、１０分間〜６０分間であることがさらに好ましく、プロセス時間の短縮を考慮すると、１０分間〜３０分間であることが特に好ましい。熱拡散処理時間が５分間以上であると、半導体基板へのアクセプタ元素の拡散が充分となる傾向にあり、９０分間以下であると、製造コストを抑えることができる。
【００３７】
ドナー元素を含有する組成物としては、例えば、後述のｎ型拡散層形成組成物を用いることができる。ドナー元素を含有する組成物を用いるｎ型拡散層の形成方法としては、後述の第二の実施形態に係るｎ型拡散層の形成工程における第一のｎ型拡散層形成方法として説明される方法を適用することができる。
【００３８】
ｎ型拡散層を形成する方法として、ＰＯＣｌ３を含有するガスを用いる場合の例を説明する。
半導体基板を設置した熱拡散設備において、雰囲気の温度を７００℃〜９００℃とし、ＰＯＣｌ３を含有するガスを注入する。熱拡散処理は、ＰＯＣｌ３を含有するガスを注入してＰＳＧを形成させながらリンを拡散させるＤｅｐｏｓｉｔｉｏｎ（以下、Ｄｅｐｏともいう）工程と、ＰＯＣｌ３を含有するガスの注入を止めてリンを拡散させるＤｒｉｖｅ−ｉｎ工程とを行ってもよい。又は、Ｄｅｐｏ工程のみ行いＤｒｉｖｅ−ｉｎ工程を行わなくてもよい。Ｄｅｐｏ工程とＤｒｉｖｅ−ｉｎ工程における雰囲気の温度は同じ温度であってもよく、違う温度であってもよい。適度な濃度でｎ型拡散層を形成する観点から、熱拡散処理中の雰囲気の温度は７５０℃〜８５０℃であることが好ましい。熱拡散処理時間は、半導体基板内への拡散性とプロセス時間短縮のバランスという観点から、Ｄｅｐｏ工程とＤｒｉｖｅ−ｉｎ工程を合わせて５分間〜９０分間としてもよく、１０分間〜６０分間とすることが好ましい。Ｄｒｉｖｅ−ｉｎ工程を行わない場合も同様の熱拡散処理時間を適用できる。
【００３９】
＜その他の工程＞
第一の実施形態に係る半導体基板の製造方法は、必要に応じてその他の工程を有していてもよい。その他の工程としては、例えば、拡散層を形成する前の半導体基板に対して前処理を行う工程が挙げられる。前処理としては、例えば、テクスチャ構造を形成する処理が挙げられる。テクスチャ構造を形成する処理は、例えば以下のように行ってもよい。
半導体基板にアルカリ溶液を付与してダメージ層を除去し、テクスチャ構造をエッチングにて得る。詳細には、インゴットからスライスした際に発生する半導体基板の表面のダメージ層を２０質量％水酸化ナトリウム水溶液で除去する。次いで、１質量％苛性ソーダと１０質量％イソプロピルアルコールとの混合液によりエッチングを行い、テクスチャ構造を形成する。太陽電池素子は、受光面側にテクスチャ構造を形成することにより、光閉じ込め効果が促され、高効率化が図られる。
【００４０】
また、熱拡散処理で形成された、半導体基板上のＢＳＧ、熱酸化膜、ＰＳＧ等をエッチング液で除去する工程を行ってもよい。エッチング液の種類に特に制限はなく、フッ化水素、フッ化アンモニウム、フッ化水素アンモニウム等の水溶液、水酸化ナトリウムの水溶液などが挙げられる。エッチング処理としては、半導体基板をエッチング液に浸漬する方法等、公知の方法が適用できる。
【００４１】
≪第二の実施形態に係る選択的ｎ型拡散層付き半導体基板の製造方法、及び選択的ｎ型拡散層付き半導体基板≫
第二の実施形態に係る選択的ｎ型拡散層付き半導体基板の製造方法は、第一の実施形態において、さらに、裏面にドナー元素濃度の異なるｎ型拡散層を形成する工程を含むものである。第二の実施形態に係る選択的ｎ型拡散層付き半導体基板の製造方法は、半導体基板の表主面にｐ型拡散層を形成する工程（ｐ型拡散層形成工程）と、前記ｐ型拡散層を形成する工程の後の、前記半導体基板の裏主面をエッチングする工程（エッチング工程）と、前記エッチングする工程の後の、前記半導体基板の裏主面にｎ型拡散層形成組成物を部分的に付与して第一のｎ型拡散層を形成する工程、及び前記半導体基板の裏主面に前記第一のｎ型拡散層のドナー元素濃度より低いドナー元素濃度を有する第二のｎ型拡散層を形成する工程を含む、ｎ型拡散層を形成する工程（第二の実施形態に係るｎ型拡散層形成工程）と、を有する。第二の実施形態に係る選択的ｎ型拡散層付き半導体基板の製造方法は、必要に応じてさらにその他の工程を有していてもよい。
第二の実施形態に係る選択的ｎ型拡散層付き半導体基板は、上記製造方法により製造される。
【００４２】
上記製造方法では、ｎ型拡散層を形成する領域におけるマスク形成、マスク除去等の煩雑なプロセスを経ることなく、エッチングによる簡便な方法で、ｎ型拡散層を形成する領域においてアクセプタ元素を除去し、選択的ｎ型拡散層を形成することができる。また、ｎ型拡散層形成組成物に含まれるドナー元素濃度の調整等により、ｎ型拡散層のドナー元素の濃度調整を簡便に行い、選択的ｎ型拡散層を製造することが可能となる。このため、簡便な方法で選択的ｎ型拡散層付き半導体基板を得ることができ、これを用いて発電効率に優れる太陽電池素子を得ることができる。また、本開示の製造方法は、三臭化ホウ素（ＢＢｒ３）ガス等を用いたガス拡散法、塗布法などのｐ型拡散層の形成方法を問わず、適用可能である。
【００４３】
本開示において選択的ｎ型拡散層とは、限定された領域にドナー元素濃度の高いｎ型拡散層が形成されているｎ型拡散層を表す。限定された領域に他の領域のドナー元素と種類の異なるドナー元素の拡散領域が形成されている場合も、選択的ｎ型拡散層に含まれる。
【００４４】
以下、第二の実施形態に係る選択的ｎ型拡散層付き半導体基板の製造方法について、工程ごとに説明する。
【００４５】
＜ｐ型拡散層形成工程、及びエッチング工程＞  
ｐ型拡散層形成工程及びエッチング工程の詳細は、第一の実施形態おけるｐ型拡散層形成工程及びエッチング工程の詳細と同様である。  
【００４６】
＜第二の実施形態に係るｎ型拡散層形成工程＞
第二の実施形態に係るｎ型拡散層形成工程では、エッチングする工程の後に、半導体基板の裏主面にｎ型拡散層形成組成物を部分的に付与して第一のｎ型拡散層を形成する工程（第一のｎ型拡散層形成工程）、及び前記半導体基板の裏主面に前記第一のｎ型拡散層のドナー元素濃度より低いドナー元素濃度を有する第二のｎ型拡散層を形成する工程（第二のｎ型拡散層形成工程）を含む、ｎ型拡散層を形成する工程を行う。
【００４７】
第一のｎ型拡散層形成工程と、第二のｎ型拡散層形成工程は、いずれが先であってもよい。また、第一のｎ型拡散層形成工程と、第二のｎ型拡散層形成工程とが、一連の工程であってもよい。
高温の熱処理によってドナー元素濃度の高い第一のｎ型拡散層を先に形成し、これよりも低温の熱処理によってドナー元素濃度の低い第二のｎ型拡散層を形成すると、第一のｎ型拡散層及び第二のｎ型拡散層におけるドナー元素濃度の調節が容易となる。上記観点からは、第一のｎ型拡散層を先に形成することが好ましい。工程の簡略化の観点からは、両工程を同時に行うことが好ましい。
以下、第一のｎ型拡散層形成工程、及び第二のｎ型拡散層形成工程のそれぞれについて説明する。
【００４８】
〔第一のｎ型拡散層形成工程〕
第一のｎ型拡散層形成工程では、半導体基板の裏主面にｎ型拡散層形成組成物を部分的に付与して第一のｎ型拡散層を形成する。まず、本工程で用いられるｎ型拡散層形成組成物について説明する。なお、ｎ型拡散層形成組成物は少なくとも第一のｎ型拡散層の形成に用いられる。第二のｎ型拡散層は、半導体基板にｎ型拡散層形成組成物を付与して形成してもよく、他の方法によって形成してもよい。
【００４９】
−ｎ型拡散層形成組成物−
本開示において、ｎ型拡散層形成組成物は、半導体基板に付与して拡散させることでｎ型拡散層を形成可能な組成物をいう。ｎ型拡散層形成組成物は、ドナー元素を含有し、半導体基板中に付与して拡散させることによってｎ型拡散層を形成できるものであれば特に制限されない。ｎ型拡散層形成組成物は、例えば、ドナー元素を含有する化合物と分散媒とを含有する組成物であってよく、必要に応じてその他の成分を含有してもよい。
【００５０】
（ドナー元素を含有する化合物）
ドナー元素とは、半導体基板中に拡散させることによってｎ型拡散層を形成することが可能な元素である。ドナー元素としては、Ｐ（リン）、Ｓｂ（アンチモン）、Ａｓ（ヒ素）等の第１５族の元素が挙げられる。安全性等の観点からは、Ｐ（リン）が好適である。
ドナー元素を含有する化合物としては特に制限はない。例えば、Ｐ２Ｏ５、Ｐ２Ｏ３等の酸化物；リンシリサイド、リンをドープしたシリコン粒子、リン酸カルシウム、リン酸、リンを含有するガラス粒子等の無機リン化合物；及び、ホスホン酸、亜ホスホン酸、ホスフィン酸、亜ホスフィン酸、ホスフィン、ホスフィンオキシド、リン酸エステル、亜リン酸エステル等の有機リン化合物を例示することができる。
【００５１】
これらの中でもＰ２Ｏ３、Ｐ２Ｏ５、及び半導体基板へドナー元素を拡散させる際の熱処理の温度（例えば８００℃以上）においてＰ２Ｏ５を含有する化合物へ変化し得る化合物（リン酸二水素アンモニウム、リン酸、亜ホスホン酸、ホスフィン酸、亜ホスフィン酸、ホスフィン、ホスフィンオキシド、リン酸エステル、亜リン酸エステル等）からなる群より選ばれる１種以上を用いることが好ましく、これらの中でも融点が１０００℃以下である化合物を用いることがより好ましい。これは、半導体基板へ熱拡散する際に、ドナー元素を含有する化合物が溶融状態となりやすく、半導体基板へ均一にドナー元素を拡散しやすいためである。このような化合物として具体的には、Ｐ２Ｏ５、及びリンを含有するガラス粒子からなる群より選ばれる１種以上を用いることが好ましい。また、ドナー元素を含有する化合物の融点が１０００℃を超える場合は、融点が１０００℃未満の化合物をさらに添加することで、ドナー元素を含有する化合物から、融点が１０００℃未満の化合物を介して半導体基板へドナー元素が拡散するようにしてもよい。
【００５２】
前記ｎ型拡散層形成組成物におけるドナー元素を含有する化合物の形態としては、粒子状のドナー元素を含有する化合物が分散媒に分散した状態であっても、ドナー元素を含有する化合物が分散媒に溶解した状態であってもよい。
ドナー元素を含有する化合物が固体の粒子状である場合の形状としては、略球状、扁平状、ブロック状、板状、鱗片状等が挙げられる。ｎ型拡散層形成組成物の基板への付与性、均一拡散性等の点から、ドナー元素を含有する化合物の粒子の形状は略球状、扁平状又は板状であることが望ましい。
【００５３】
ドナー元素を含有する化合物が固体の粒子状である場合、粒子の粒子径は、１００μｍ以下であることが好ましい。１００μｍ以下の粒子径を有する粒子を半導体基板に付与する場合には、平滑なｎ型拡散層形成組成物の層が得られやすい。さらに、ドナー元素を含有する化合物が固体の粒子状である場合、粒子の粒子径は５０μｍ以下であることがより望ましい。なお、下限は特に制限されないが、０．０１μｍ以上であることが好ましく、０．０５μｍ以上であることがより好ましい。
ここで、ドナー元素を含有する化合物が固体の粒子状である場合の粒子の粒子径は体積平均粒子径を表し、レーザー回折散乱法粒度分布測定装置等により測定することができる。体積平均粒子径は、粒子に照射したレーザー光の散乱光強度と角度の関係を検出し、Ｍｉｅ散乱理論に基づいて算出することができる。測定する際の分散媒に特に制限はないが、測定対象とする粒子が溶解しない分散媒を用いることが好ましい。また、二次凝集していない粒子の場合、走査型電子顕微鏡を用いてその粒子径を測定することで算出してもよい。
ｎ型拡散層形成組成物がドナー元素を含有する化合物が分散媒に溶解した状態の場合、ｎ型拡散層形成組成物の調製に用いるドナー元素を含有する化合物の形状には特に制限はない。
【００５４】
ｎ型拡散層形成組成物中のドナー元素を含有する化合物の含有率は、ｎ型拡散層形成組成物の付与性、ドナー元素の拡散性等を考慮して決定される。ｎ型拡散層形成組成物中のドナー元素を含有する化合物の含有率は、０．１質量％以上９５質量％以下であることが好ましく、１質量％以上９０質量％以下であることがより好ましく、１質量％以上８０質量％以下であることがさらに好ましく、２質量％以上８０質量％以下であることが特に好ましく、５質量％以上２０質量％以下であることが極めて好ましい。ドナー元素を含有する化合物の含有率が０．１質量％以上であると、ｎ型拡散層を充分に形成することができる傾向にある。９５質量％以下であると、ｎ型拡散層形成組成物中のドナー元素を含有する化合物の分散性が良好になり、半導体基板への付与性が向上する傾向にある。
【００５５】
（ドナー元素を含有するガラス粒子）
前記ドナー元素を含有する化合物は、ドナー元素を含有するガラス粒子（以下、単にガラス粒子ともいう）であることが好ましい。ドナー元素を含有するガラス粒子を用いることで、ｎ型拡散層形成組成物を付与した領域以外へのドナー元素の拡散（アウトディフュージョンという）をより効果的に抑制できる傾向にあり、裏面及び側面には不要なｎ型拡散層が形成されることが抑制できる。つまり、ドナー元素を含有するガラス粒子を含有することで、より選択的にｎ型拡散層を形成することができる。
【００５６】
ドナー元素を含有するガラス粒子は、例えばドナー元素含有物質とガラス成分物質とを含有して形成されていてもよい。ドナー元素含有物質としては、ドナー元素を含有していれば特に制限されない。ガラス成分物質としては、特に制限されず、酸化物として表示したとき、ＳｉＯ２及びＣａＯを少なくとも含有することが好ましい。
【００５７】
例えば、ドナー元素を含有するガラス粒子は、酸化物として表示したとき（以下、ドナー元素含有物質及びガラス成分物質について同様に表示する）、Ｐ２Ｏ３、Ｐ２Ｏ５及びＳｂ２Ｏ３から選択される少なくとも１種のドナー元素含有物質と、ＳｉＯ２、Ｋ２Ｏ、Ｎａ２Ｏ、Ｌｉ２Ｏ、ＢａＯ、ＳｒＯ、ＣａＯ、ＭｇＯ、ＢｅＯ、ＺｎＯ、ＰｂＯ、ＣｄＯ、Ｖ２Ｏ５、ＳｎＯ、ＺｒＯ２及びＭｏＯ３から選択される少なくとも１種のガラス成分物質と、を含有してもよい。
【００５８】
なかでも、ドナー元素を含有するガラス粒子は、酸化物として表示したとき、Ｐ２Ｏ５、ＳｉＯ２及びＣａＯを含有することが好ましい。ドナー元素含有物質であるＰ２Ｏ５と、ガラス成分物質であるＳｉＯ２及びＣａＯとを組み合せることで、吸湿性が低く、保存安定性に優れるガラス粒子が得られる。従って、長期保存後においても、ガラス粒子中のドナー成分が焼成中に揮散しにくいため、揮散ガスの発生によってｎ型拡散層形成組成物を付与した領域のみならず反対側の面、側面等にまでｎ型拡散層が形成されるということが抑制される。
【００５９】
ガラス粒子中のドナー元素含有物質及びガラス成分物質の含有率は、溶融温度、軟化温度、ガラス転移温度、化学的耐久性、エッチング特性等を考慮して適宜設定することが望ましい。例えば、ガラス粒子がドナー元素含有物質としてＰ２Ｏ５を含有する場合、ガラス粒子に含有されるＰ２Ｏ５のモル分率は、耐水性、溶融温度、及び拡散能力の観点から、２０モル％〜５０モル％であることが好ましく、２５モル％〜４５モル％であることがより好ましい。ガラス粒子がガラス成分としてＳｉＯ２を含有する場合、ＳｉＯ２のモル分率は、耐水性、溶融温度、及びエッチング特性の観点から、３０モル％〜７０モル％であることが好ましく、３５モル％〜６５モル％であることがより好ましい。ガラス粒子がガラス成分としてＣａＯを含有する場合、ＣａＯのモル分率は、耐水性、溶融温度、及びエッチング特性の観点から、２モル％〜３０モル％であることが好ましく、５モル％〜２５モル％であることが好ましい。
【００６０】
本開示におけるガラス粒子は、耐水性、溶融温度、エッチング特性、拡散能力等の観点からは、２０モル％〜５０モル％のＰ２Ｏ５と、３０モル％〜７０モル％のＳｉＯ２と、５モル％〜２５モル％のＣａＯとを含有し、体積平均粒子径が０．０１μｍ〜２μｍであってもよい。また、２０モル％〜５０モル％のＰ２Ｏ５と、３５モル％〜６５モル％のＳｉＯ２と、２モル％〜３０モル％のＣａＯとを含有し、体積平均粒子径が０．０１μｍ〜２μｍであってもよい。耐水性、溶融温度、エッチング特性、及び拡散能力の観点からは、２５モル％〜４５モル％のＰ２Ｏ５と、３０モル％〜７０モル％のＳｉＯ２と、２モル％〜３０モル％のＣａＯとを含有し、体積平均粒子径が０．０１μｍ〜２μｍであってもよい。
本開示におけるガラス粒子は、耐水性、溶融温度、エッチング特性、拡散能力等の観点からは、２５モル％〜４５モル％のＰ２Ｏ５と、３５モル％〜６５モル％のＳｉＯ２と、５モル％〜２５モル％のＣａＯとを含有し、体積平均粒子径が０．０１μｍ〜２μｍであることが好ましい。
【００６１】
さらに、ガラス粒子は、Ｐ２Ｏ５とＳｉＯ２及びＣａＯとを合計してモル分率１００％となる組成を有していてもよく、これらに加えて以下のガラス成分物質を含有してもよい。追加可能なガラス成分物質としては、Ｋ２Ｏ、Ｎａ２Ｏ、Ｌｉ２Ｏ、ＢａＯ、ＳｒＯ、ＭｇＯ、ＢｅＯ、ＺｎＯ、ＰｂＯ、ＣｄＯ、Ｖ２Ｏ５、ＳｎＯ、ＺｒＯ２、ＭｏＯ３、Ｌａ２Ｏ３、Ｎｂ２Ｏ５、Ｔａ２Ｏ５、Ｙ２Ｏ３、ＴｉＯ２、ＺｒＯ２、ＧｅＯ２、Ａｌ２Ｏ３、ＴｅＯ２、Ｌｕ２Ｏ３等を挙げることができる。ＳｉＯ２及びＣａＯ以外のガラス成分物質は、必要に応じてその成分比率を調整することによって、溶融温度、軟化温度、ガラス転移温度、化学的耐久性等を制御することが可能である。ガラス粒子がＳｉＯ２及びＣａＯ以外のガラス成分物質を含有する場合、耐水性、溶融温度、エッチング特性、拡散能力等の観点から、ＳｉＯ２及びＣａＯ以外のガラス成分物質のガラス粒子におけるモル分率は、０．０１モル％〜１０モル％とすることができ、０．１モル％〜５モル％とすることが好ましい。
【００６２】
ガラス粒子の軟化温度は、拡散処理における拡散性、液だれの抑制等の観点から、３００℃〜１０００℃であることが好ましく、４００℃〜９００℃であることがより好ましい。軟化温度が３００℃以上であると、拡散処理においてガラスの粘度が低くなりすぎず、液だれの発生を抑制して、特定の部分以外にｎ型拡散層が形成されることを抑制しやすくなる傾向がある。また、１０００℃以下であると、ガラス粒子が溶融しきれず、均一なｎ型拡散層が形成されないということを抑制しやすくなる傾向がある。
ガラス粒子の軟化温度が３００℃〜１０００℃の範囲内とすることによって、上述の通り、液だれの発生が抑制しやすくなるため、拡散処理後に、特定の領域へ所望の形状にｎ型拡散層を形成しやすくなる。例えばａμｍ幅の線状パターンでｎ型拡散層形成組成物を付与する場合には、拡散処理後の線幅ｂは、ｂ＜１．５ａμｍの範囲の線状パターンを保持できる傾向にある。
ガラス粒子の軟化温度は、株式会社島津製作所製ＤＴＧ−６０Ｈ型示差熱・熱重量同時測定装置を用いて、示差熱（ＤＴＡ）曲線等により求めることができる。
【００６３】
ガラス粒子の形状は特に制限されず、略球状、扁平状、ブロック状、板状、鱗片状等が挙げられる。ｎ型拡散層形成組成物とした場合の基板への付与適性（塗布性）、均一拡散性等の点から、略球状、扁平状、又は板状であることが望ましい。
ガラス粒子は、体積平均粒子径が１０μｍ以下であることが好ましい。１０μｍ以下の体積平均粒子径を有するガラス粒子を用いる場合には、平滑な塗膜が得られやすい。ガラス粒子の体積平均粒子径は５μｍ以下であることがより好ましく、２μｍ以下であることがさらに好ましく、１μｍ以下であることが特に好ましい。なお、ガラス粒子の体積平均粒子径の下限は特に制限されず、０．０１μｍ以上であることが好ましく、０．０５μｍ以上であることがより好ましい。
【００６４】
ｎ型拡散層形成組成物中のガラス粒子の含有率は、付与適性、ドナー元素の拡散性等を考慮し決定される。例えば、ｎ型拡散層形成組成物中のドナー元素を含有する化合物の含有率として上述した含有率を適用することができる。また、一般には、ｎ型拡散層形成組成物中のガラス粒子の含有率は、１質量％〜３０質量％であることが好ましく、５質量％〜２５質量％であることがより好ましく、８質量％〜２０質量％であることがさらに好ましい。
【００６５】
本開示のガラス粒子は、例えば以下の手順で作製することができる。
最初に原料を秤量し、るつぼに充填する。るつぼの材質としては白金、白金−ロジウム、金、イリジウム、アルミナ、ジルコニア、石英、炭素、炭化ホウ素、窒化ホウ素、窒化ケイ素等が挙げられる。るつぼの材質は、溶融温度、雰囲気、溶融物質との反応性等を考慮して適宜選択してよい。
次に、原料を、電気炉でガラス組成に応じた温度で加熱し融液とする。このとき融液が均一となるよう攪拌することが望ましい。    
続いて、得られた融液をジルコニア基板、カーボン基板等の上に流し出して融液をガラス化する。
最後にガラスを粉砕し粒子状とする。粉砕にはスタンプミル、ジェットミル、ビーズミル、ボールミル等、公知の方法が適用できる。
【００６６】
（分散媒）
ｎ型拡散層形成組成物は、分散媒を含有してもよい。分散媒とは、組成物中において上記ガラス粒子を分散させる媒体である。具体的に分散媒としては、バインダー及び溶剤からなる群より選択された少なくとも１種を採用してよい。
【００６７】
ｎ型拡散層形成組成物中の分散媒の含有率は特に制限されず、付与適性、ドナー元素濃度等を考慮し決定される。
【００６８】
ｎ型拡散層形成組成物がバインダーを含有する場合、バインダーの種類は特に制限されない。バインダーとしては、例えば、ポリビニルアルコール、ポリアクリルアミド樹脂、ポリビニルアミド樹脂、ポリビニルピロリドン、ポリエチレンオキサイド樹脂、ポリスルホン酸、アクリルアミドアルキルスルホン酸、セルロースエーテル樹脂、セルロース誘導体、カルボキシメチルセルロース、ヒドロキシエチルセルロース、エチルセルロース、ゼラチン、澱粉及び澱粉誘導体、アルギン酸ナトリウム類及びアルギン酸ナトリウム誘導体、キサンタン及びキサンタン誘導体、グアーガム及びグアーガム誘導体、スクレログルカン及びスクレログルカン誘導体、トラガカント及びトラガカント誘導体、デキストリン及びデキストリン誘導体、（メタ）アクリル酸樹脂、（メタ）アクリル酸エステル樹脂（例えば、アルキル（メタ）アクリレート樹脂、ジメチルアミノエチル（メタ）アクリレート樹脂等）、ブタジエン樹脂、スチレン樹脂、並びにこれらの共重合体が挙げられる。また、他にも、シロキサン樹脂等を適宜選択しうる。これらは１種類を単独で用いてもよく、２種類以上を組み合わせて使用してもよい。なかでも、バインダーとしては、粘度特性の観点からエチルセルロースが好適である。
【００６９】
バインダーの重量平均分子量は特に制限されず、組成物としての所望の粘度に鑑みて適宜調整することが望ましい。
【００７０】
ｎ型拡散層形成組成物中のバインダーの含有率は特に制限されず、例えば下記の粘度を達成する量としてもよい。例えば、ｎ型拡散層形成組成物中に０．５質量％〜３０質量％としてもよく、２質量％〜２５質量％としてもよく、３質量％〜２０質量％としてもよい。
ｎ型拡散層形成組成物の粘度は、印刷における付与特性を考慮して、１Ｐａ・ｓ〜５００Ｐａ・ｓの範囲が好ましく、１０Ｐａ・ｓ〜１００Ｐａ・ｓの範囲がより好ましい。なお、粘度の測定は、東京計器製Ｅ型粘度計ＥＨＤ型を用いて、サンプル量０．４ｍｌ、回転数５回転／分（ｒｐｍ）の条件で測定したものとする。
【００７１】
ｎ型拡散層形成組成物が溶剤を含有する場合、溶剤の種類は特に限定されない。溶剤としては、例えば、アセトン、メチルエチルケトン、メチル−ｎ−プロピルケトン、メチルイソプロピルケトン、メチル−ｎ−ブチルケトン、メチルイソブチルケトン、メチル−ｎ−ペンチルケトン、メチル−ｎ−ヘキシルケトン、ジエチルケトン、ジプロピルケトン、ジイソブチルケトン、トリメチルノナノン、シクロヘキサノン、シクロペンタノン、メチルシクロヘキサノン、２，４−ペンタンジオン、アセトニルアセトン等のケトン溶剤；ジエチルエーテル、メチルエチルエーテル、メチル−ｎ−プロピルエーテル、ジイソプロピルエーテル、テトラヒドロフラン、メチルテトラヒドロフラン、ジオキサン、ジメチルジオキサン、エチレングリコールジメチルエーテル、エチレングリコールジエチルエーテル、エチレングリコールジ−ｎ−プロピルエーテル、エチレングリコールジ−ｎ−ブチルエーテル、ジエチレングリコールジメチルエーテル、ジエチレングリコールジエチルエーテル、ジエチレングリコールメチルエチルエーテル、ジエチレングリコールメチル−ｎ−プロピルエーテル、ジエチレングリコールメチル−ｎ−ブチルエーテル、ジエチレングリコールジ−ｎ−プロピルエーテル、ジエチレングリコールジ−ｎ−ブチルエーテル、ジエチレングリコールメチル−ｎ−ヘキシルエーテル、トリエチレングリコールジメチルエーテル、トリエチレングリコールジエチルエーテル、トリエチレングリコールメチルエチルエーテル、トリエチレングリコールメチル−ｎ−ブチルエーテル、トリエチレングリコールジ−ｎ−ブチルエーテル、トリエチレングリコールメチル−ｎ−ヘキシルエーテル、テトラエチレングリコールジメチルエーテル、テトラエチレングリコールジエチルエーテル、テトラエチレングリコールメチルエチルエーテル、テトラエチレングリコールメチル−ｎ−ブチルエーテル、テトラエチレングリコールジ−ｎ−ブチルエーテル、テトラエチレングリコールメチル−ｎ−ヘキシルエーテル、プロピレングリコールジメチルエーテル、プロピレングリコールジエチルエーテル、プロピレングリコールジ−ｎ−プロピルエーテル、プロピレングリコールジ−ｎ−ブチルエーテル、ジプロピレングリコールジメチルエーテル、ジプロピレングリコールジエチルエーテル、ジプロピレングリコールメチルエチルエーテル、ジプロピレングリコールメチル−ｎ−ブチルエーテル、ジプロピレングリコールジ−ｎ−プロピルエーテル、ジプロピレングリコールジ−ｎ−ブチルエーテル、ジプロピレングリコールメチル−ｎ−ヘキシルエーテル、トリプロピレングリコールジメチルエーテル、トリプロピレングリコールジエチルエーテル、トリプロピレングリコールメチルエチルエーテル、トリプロピレングリコールメチル−ｎ−ブチルエーテル、トリプロピレングリコールジ−ｎ−ブチルエーテル、トリプロピレングリコールメチル−ｎ−ヘキシルエーテル、テトラプロピレングリコールジメチルエーテル、テトラプロピレングリコールジエチルエーテル、テトラプロピレングリコールメチルエチルエーテル、テトラプロピレングリコールメチル−ｎ−ブチルエーテル、テトラプロピレングリコールジ−ｎ−ブチルエーテル、テトラプロピレングリコールメチル−ｎ−ヘキシルエーテル等のエーテル溶剤；酢酸メチル、酢酸エチル、酢酸ｎ−プロピル、酢酸イソプロピル、酢酸ｎ−ブチル、酢酸イソブチル、酢酸ｓｅｃ−ブチル、酢酸ｎ−ペンチル、酢酸ｓｅｃ−ペンチル、酢酸３−メトキシブチル、酢酸メチルペンチル、酢酸２−エチルブチル、酢酸２−エチルヘキシル、酢酸２−（２−ブトキシエトキシ）エチル、酢酸ベンジル、酢酸シクロヘキシル、酢酸メチルシクロヘキシル、酢酸ノニル、アセト酢酸メチル、アセト酢酸エチル、酢酸ジエチレングリコールメチルエーテル、酢酸ジエチレングリコールモノエチルエーテル、酢酸ジエチレングリコールモノブチルエーテル、酢酸ジプロピレングリコールメチルエーテル、酢酸ジプロピレングリコールエチルエーテル、ジ酢酸グリコール、酢酸メトキシトリエチレングリコール、プロピオン酸エチル、プロピオン酸ｎ−ブチル、プロピオン酸イソアミル、シュウ酸ジエチル、シュウ酸ジ−ｎ−ブチル、乳酸メチル、乳酸エチル、乳酸ｎ−ブチル、乳酸ｎ−アミル、エチレングリコールメチルエーテルプロピオネート、エチレングリコールエチルエーテルプロピオネート、エチレングリコールメチルエーテルアセテート、エチレングリコールエチルエーテルアセテート、プロピレングリコールメチルエーテルアセテート、プロピレングリコールエチルエーテルアセテート、プロピレングリコールプロピルエーテルアセテート、γ−ブチロラクトン、γ−バレロラクトン等のエステル溶剤；アセトニトリル、Ｎ−メチルピロリジノン、Ｎ−エチルピロリジノン、Ｎ−プロピルピロリジノン、Ｎ−ブチルピロリジノン、Ｎ−ヘキシルピロリジノン、Ｎ−シクロヘキシルピロリジノン、Ｎ，Ｎ−ジメチルホルムアミド、Ｎ，Ｎ−ジメチルアセトアミド、ジメチルスルホキシド等の非プロトン性極性溶剤；メタノール、エタノール、ｎ−プロパノール、イソプロパノール、ｎ−ブタノール、イソブタノール、ｓｅｃ−ブタノール、ｔ−ブタノール、ｎ−ペンタノール、イソペンタノール、２−メチルブタノール、ｓｅｃ−ペンタノール、ｔ−ペンタノール、３−メトキシブタノール、ｎ−ヘキサノール、２−メチルペンタノール、ｓｅｃ−ヘキサノール、２−エチルブタノール、ｓｅｃ−ヘプタノール、ｎ−オクタノール、２−エチルヘキサノール、ｓｅｃ−オクタノール、ｎ−ノニルアルコール、ｎ−デカノール、ｓｅｃ−ウンデシルアルコール、トリメチルノニルアルコール、ｓｅｃ−テトラデシルアルコール、ｓｅｃ−ヘプタデシルアルコール、フェノール、シクロヘキサノール、メチルシクロヘキサノール、ベンジルアルコール、エチレングリコール、１，２−プロピレングリコール、１，３−ブチレングリコール、ジエチレングリコール、ジプロピレングリコール、トリエチレングリコール、トリプロピレングリコール等のアルコール溶剤；エチレングリコールモノメチルエーテル、エチレングリコールモノエチルエーテル、エチレングリコールモノフェニルエーテル、ジエチレングリコールモノメチルエーテル、ジエチレングリコールモノエチルエーテル、ジエチレングリコールモノ−ｎ−ブチルエーテル、ジエチレングリコールモノ−ｎ−ヘキシルエーテル、エトキシトリグリコール、テトラエチレン��リコールモノ−ｎ−ブチルエーテル、プロピレングリコールモノメチルエーテル、ジプロピレングリコールモノメチルエーテル、ジプロピレングリコールモノエチルエーテル、トリプロピレングリコールモノメチルエーテル等のグリコールモノエーテル溶剤；α−テルピネン、テルピネオール、ミルセン、アロオシメン、リモネン、ジペンテン、ピネン、カルボン、オシメン、フェランドレン等のテルペン溶剤；水などが挙げられる。これらの溶剤は１種類を単独で用いてもよく、２種類以上を組み合わせて用いてもよい。
【００７２】
ｎ型拡散層形成組成物においては、基板への付与適性の観点から、溶剤は、テルピネオール及びブチルカルビトールアセテート（酢酸ジエチレングリコールモノ−ｎ−ブチルエーテル）から選ばれる少なくとも１種であることが好ましい。
【００７３】
ｎ型拡散層形成組成物中の溶剤の含有率は特に制限されず、付与適性、ドナー元素濃度等を考慮し決定される。
【００７４】
（その他の添加剤）
ｎ型拡散層形成組成物は、必要に応じて、その他の添加剤を含有してもよい。その他の添加剤としては、例えば、有機フィラー、無機フィラー、有機酸塩等のチキソ性付与剤、濡れ性向上剤、レベリング剤、界面活性剤、可塑剤、充填剤、消泡剤、安定剤、酸化防止剤、香料及びガラス粒子と反応しやすい金属が挙げられる。その他の添加剤は１種を単独で用いても、２種以上を併用してもよい。
【００７５】
ガラス粒子と反応しやすい金属としては、例えば、Ａｇ（銀）、及びＳｉ（ケイ素）が挙げられる。ガラス粒子と反応しやすい金属をｎ型拡散層形成組成物に含有させておくことにより、ｎ型拡散層の表面にガラスが形成されたときに、形成されたガラスを、フッ酸等の酸洗浄によって容易に除去することができる傾向にある。ガラス粒子と反応しやすい金属としては、これらの中でも、Ａｇ（銀）を用いることが好ましい。
【００７６】
ｎ型拡散層形成組成物の調製方法は特に制限されない。例えば、ドナー元素を含有する化合物、分散媒等をブレンダー、ミキサ、乳鉢、ローター等を用いて混合することで得ることができる。また、混合する際は、必要に応じて加熱してもよい。混合に際して加熱する場合、加熱温度は、例えば、３０℃〜１００℃とすることができる。  
【００７７】
半導体基板にｎ型拡散層形成組成物を付与する方法には制限がなく、印刷法、インクジェット法等が挙げられ、印刷法、特に、スクリーン印刷法が好適である。
【００７８】
ｎ型拡散層形成組成物の付与量に特に制限はない。例えば、ドナー元素を含有する化合物がドナー元素を含有するガラス粒子である場合、ガラス粒子量として０．０１ｇ／ｍ２〜１００ｇ／ｍ２としてもよく、０．１ｇ／ｍ２〜１０ｇ／ｍ２とすることが好ましい。 
【００７９】
ｎ型拡散層形成組成物の組成によっては、熱拡散処理の前に、組成物中に含有される溶剤の少なくとも一部を除去するために、ｎ型拡散層形成組成物を付与した後の基板を熱処理する工程を含んでもよい。この場合の熱処理には、８０℃〜３００℃の温度で、ホットプレートを使用する場合は１分間〜１０分間、乾燥機等を用いる場合は１０分間〜３０分間程度の条件を適用する。熱処理条件は、ｎ型拡散層形成組成物の溶剤組成に依存し、特に上記条件に限定されない。この熱処理工程により、基板上に付与されたｎ型拡散層形成組成物を乾燥させることができる。
【００８０】
また、ｎ型拡散層形成組成物の組成によっては、熱拡散処理前に、当該組成物中に含有される分散媒の少なくとも一部、特にはバインダー（樹脂成分）を揮発させて除去するために、ｎ型拡散層形成組成物を付与した後の基板を熱処理する工程を含んでもよい。この場合の熱処理には、例えば、３００℃を超え８００℃以下の温度で、１分間〜１０分間処理する条件を適用することができる。この熱処理には公知の連続炉、バッチ炉等が適用できる。
上記熱処理を行なう場合は、ｎ型拡散層形成組成物の組成によっては、溶剤を除去するための上記８０℃〜３００℃の温度での熱処理と、３００℃を超え８００℃以下の温度での熱処理の両方を行なってもよく（つまり、異なる温度条件で２回熱処理を行なってもよく）、どちらか一方の温度での熱処理のみでも行ってもよい。
【００８１】
次いで、ｎ型拡散層形成組成物を付与した半導体基板を、熱拡散処理する。処理温度は８００℃〜１０００℃が好ましく、８３０℃〜９５０℃がより好ましい。処理時間は５分間〜６０分間が好ましい。この熱拡散処理により、半導体基板中へドナー元素が拡散し、ｎ型拡散層が形成される。熱拡散処理には公知の連続炉、バッチ炉等が適用できる。熱拡散処理における炉内雰囲気は、空気、酸素、窒素等に適宜調整してよい。
【００８２】
ｎ型拡散層形成組成物を部分的に付与する領域は、電極を形成する領域であることが好ましい。これにより、作製された太陽電池素子における電極部の抵抗を低減させ、より効率よく電気を取り出すことが可能となる。
【００８３】
〔第二のｎ型拡散層形成工程〕
第二のｎ型拡散層形成工程では、半導体基板の裏主面に、第一のｎ型拡散層のドナー元素濃度より低いドナー元素濃度を有する第二のｎ型拡散層を形成する。
本開示において、ｎ型拡散層のドナー元素濃度とは、ｎ型拡散層の単位体積当たりのドナー元素の原子数で表される濃度をいい、二次イオン質量分析法（ＳＩＭＳ）によって測定することができる。また、第一のｎ型拡散層と第二のｎ型拡散層におけるドナー元素濃度の相対濃度は、シート抵抗を測定することによって確認してもよい。
本工程により形成される第二のｎ型拡散層は、第一のｎ型拡散層のドナー元素濃度より低いドナー元素濃度を有していればよく、第一のｎ型拡散層と種類の異なるドナーが拡散していてもよい。
【００８４】
第二のｎ型拡散層を形成する方法としては、第一のｎ型拡散層よりドナー元素濃度が低くなるように第二のｎ型拡散層が形成される限り、特に制限はない。例えば、ドナー元素を含有するガスを用いる方法、ドナー元素を含有する組成物を用いる方法が挙げられる。
【００８５】
ドナー元素を含有するガスとしては、ＰＯＣｌ３等が挙げられる。ドナー元素を含有するガスを用いる第二のｎ型拡散層の形成方法としては、ＰＯＣｌ３等のドナー元素を含有するガスを用いて熱拡散処理を行う方法などが挙げられる。
ドナー元素を含有するガスを用いる熱拡散処理における雰囲気の温度は７００℃〜９００℃であることが好ましく、７５０℃〜８５０℃であることがより好ましい。熱処理には公知の連続炉、バッチ炉等が適用できる。
熱拡散処理時間は、５分間〜９０分間であることが好ましく、１０分間〜９０分間であることがより好ましく、１０分間〜６０分間であることがさらに好ましく、プロセス時間の短縮を考慮すると、１０分間〜３０分間であることがさらに好ましい。熱拡散処理時間が５分間以上であると、半導体基板へのアクセプタ元素の拡散が充分となる傾向にあり、９０分間以下であると、製造コストを抑えることができる。
【００８６】
ドナー元素を含有する組成物としては、既述のｎ型拡散層形成組成物を用いることができる。ドナー元素を含有する組成物を用いる第二のｎ型拡散層の形成方法としては、第一のｎ型拡散層形成工程において説明された方法を適用することができる。
【００８７】
熱拡散処理の設備は、第一のｎ型拡散層形成工程の熱拡散処理で用いるものと別の設備を用いてもよく、同じ設備を用いてもよい。工程の簡略化という観点からは、同じ設備を用いることが好ましい。
【００８８】
ドナー元素の熱拡散処理において、ｐ型拡散層を形成した２枚の半導体基板を、ｐ型拡散層の面が対向するように重ね合わせて炉内に設置し、熱拡散処理を行ってもよい。これにより、ドナー元素が表主面に拡散されることを抑えることができる。
【００８９】
第一のｎ型拡散層におけるドナー元素濃度より低いドナー元素濃度となるように第二のｎ型拡散層を形成する方法は特に制限されず、ｎ型拡散層形成組成物の濃度の調整、ｎ型拡散層形成組成物の付与量の調整、熱拡散処理における温度の調整等によって行ってもよい。例えば、第一のｎ型拡散層の形成に用いるｎ型拡散層形成組成物よりドナー元素濃度の低いｎ型拡散層形成組成物を用いて第二のｎ型拡散層を形成してもよく、第一のｎ型拡散層に対する付与量より少ない付与量でｎ型拡散層形成組成物を付与して第二のｎ型拡散層を形成してもよい。また、ドナー元素を含むガスを用いて第二のｎ型拡散層を形成することにより、第一のｎ型拡散層のドナー元素濃度より低いドナー元素濃度を有する第二のｎ型拡散層をより簡便に形成することができる傾向にある。
【００９０】
ｎ型拡散層形成組成物を用いて第二のｎ型拡散層を形成する場合、第一のｎ型拡散層を形成した後に第二のｎ型拡散層を形成する領域にドナー元素を含有する組成物を付与して熱拡散処理を行ってもよく、第一のｎ型拡散層を形成する領域及び第二のｎ型拡散層を形成する領域のそれぞれにｎ型拡散層形成組成物を付与して、熱拡散処理を一括して行ってもよい。
【００９１】
ドナー元素を含むガスを用いて第二のｎ型拡散層を形成する方法として、ＰＯＣｌ３を含有するガスを用いる場合の例を説明する。
第一のｎ型拡散層を形成するための熱拡散処理が終了した後、雰囲気の温度を７００℃〜９００℃まで下げ、ＰＯＣｌ３を含有するガスを注入する。熱拡散処理は、ＰＯＣｌ３を含有するガスを注入してＰＳＧを形成させながらリンを拡散させるＤｅｐｏｓｉｔｉｏｎ（以下、Ｄｅｐｏともいう）工程と、ＰＯＣｌ３を含有するガスの注入を止めてリンを拡散させるＤｒｉｖｅ−ｉｎ工程とを行ってもよい。又は、Ｄｅｐｏ工程のみ行いＤｒｉｖｅ−ｉｎ工程を行わなくてもよい。Ｄｅｐｏ工程とＤｒｉｖｅ−ｉｎ工程における雰囲気の温度は同じ温度であってもよく、違う温度であってもよい。適度な濃度でｎ型拡散層を形成する観点から、熱拡散処理中の雰囲気の温度は７５０℃〜８５０℃であることが好ましい。熱拡散処理時間は、半導体基板内への拡散性とプロセス時間短縮のバランスという観点から、Ｄｅｐｏ工程とＤｒｉｖｅ−ｉｎ工程を合わせて５分間〜９０分間としてもよく、１０分間〜６０分間とすることが好ましい。Ｄｒｉｖｅ−ｉｎ工程を行わない場合も同様の熱拡散処理時間を適用できる。
【００９２】
＜その他の工程＞
第二の実施形態に係る選択的ｎ型拡散層付き半導体基板の製造方法は、必要に応じてその他の工程を有していてもよい。例えば、第一の実施形態における「その他の工程」として記載した工程を有していてもよい。  
【００９３】
なお、第二の実施形態に係る選択的ｎ型拡散層付き半導体基板の製造方法において、熱拡散処理で形成されたＰＳＧを除去するためのエッチングを行う場合、第一のｎ型拡散層領域に形成されたＰＳＧと第二のｎ型拡散層領域に形成されたＰＳＧを同時にエッチングにより除去してもよく、各ｎ型拡散層形成工程後に、形成されたＰＳＧをそれぞれエッチングにより除去してもよい。
【００９４】
≪第一の実施形態に係る太陽電池素子、及び太陽電池素子の製造方法≫
第一の実施形態に係る太陽電池素子は、第一の実施形態に係る半導体基板と、前記半導体基板上に設けられた電極と、を有する。
第一の実施形態に係る太陽電池素子の製造方法は、第一の実施形態に係る半導体基板の製造方法により半導体基板を製造する工程と、電極を形成する工程（電極形成工程）と、を有する。
【００９５】
以下、第一の実施形態に係る太陽電池素子の製造方法の一例について、図１を参照しながら説明する。図１は、太陽電池素子の製造工程の一例を概念的に表す模式断面図である。なお、各図における部材の大きさは概念的なものであり、部材間の大きさの相対的な関係はこれに限定されない。また、以下では、ｎ型半導体基板としてシリコン基板を用いる例について説明するが、本開示において半導体基板はシリコン基板に限定されない。
【００９６】
図１（１）では、ｎ型半導体基板１１０であるシリコン基板にアルカリ溶液を付与してダメージ層を除去し、テクスチャ構造をエッチングにて得る。
【００９７】
図１（２）では、ｎ型半導体基板１１０の受光面となる面に、ＢＢｒ３ガスを用いる熱拡散処理を行うか、ホウ素元素を含有するｐ型拡散層形成組成物を塗布して熱拡散処理を行い、ｐ型拡散層１１１を形成する。このとき、ホウ素が飛散することにより受光面の反対面にもｐ型拡散層１１１が形成される。さらに、ｐ型拡散層の表面にＢＳＧ１２２が形成される。
【００９８】
図１（３）では、受光面の反対面に対して、アルカリ溶液又は酸溶液を用いてエッチングを行い、ホウ素等を除去する。
【００９９】
図１（４）では、ｎ型半導体基板１１０の受光面と反対面に、ＰＯＣｌ３ガスを用いて熱処理拡散を行う方法、又はリン元素を含む材料を塗布して熱処理拡散を行う方法によって、ｎ型拡散層１１３を形成する。このとき、表主面のｐ型拡散層にドナー元素が混入しないように、複数枚のｎ型半導体基板１１０を、ｐ型拡散層の面が対向するように重ね合わせて熱拡散設備に設置することが好ましい。
【０１００】
ｎ型半導体基板１１０の受光面に形成されたｐ型拡散層１１１の表面には、ＢＳＧ１２２、熱酸化膜等が残存し、裏主面のｎ型拡散層１１３の表面にはドナー元素の拡散で形成されたＰＳＧ１２４が残存している。図１（５）では、これらの残存物をエッチングにより除去する。エッチング液としては、フッ酸等の酸に浸漬する方法、苛性ソーダ等のアルカリに浸漬する方法など、公知の方法のいずれもが適用できる。エッチング能力の点では、フッ酸によるエッチング処理であることが好ましい。フッ酸によるエッチング処理としては、フッ酸にｎ型半導体基板１１０を浸漬する方法が挙げられる。フッ酸にｎ型半導体基板１１０を浸漬する場合、浸漬時間は特に制限されない。一般に、０．５分間〜３０分間としてもよく、１分間〜１０分間とすることが好ましい。残存物を本洗浄方法で除去した後の半導体基板の表面は疎水性を示す。
【０１０１】
図１（６）では、ｐ型拡散層１１１の上に反射防止膜１１５を形成し、ｎ型拡散層１１３の上に反射防止膜１１６を形成する。反射防止膜１１５及び１１６は公知の技術を適用して形成される。例えば、反射防止膜１１５及び１１６がシリコン窒化膜の場合には、ＳｉＨ４とＮＨ３との混合ガスを原料とするプラズマＣＶＤ（ＰＥＣＶＤ；Ｐｌａｓｍａ−ｅｎｈａｎｃｅｄ  Ｃｈｅｍｉｃａｌ  Ｖａｐｏｒ  Ｄｅｐｏｓｉｔｉｏｎ）法により形成する。このとき、水素が結晶中に拡散し、ケイ素原子の結合に寄与しない軌道、すなわちダングリングボンドと水素とが結合し、欠陥を不活性化（水素パッシベーション）する。
【０１０２】
より具体的には、反射防止膜１１５及び１１６は、例えば、上記混合ガスの流量比（ＮＨ３／ＳｉＨ４）が０．０５〜１．０、反応室の圧力が１３．３Ｐａ（０．１Ｔｏｒｒ）〜２６６．６Ｐａ（２Ｔｏｒｒ）、成膜時の温度が３００℃〜５５０℃、プラズマの放電のための周波数が１００ｋＨｚ以上の条件下で形成される。
【０１０３】
ｐ型拡散層上にはパッシベーション層を形成してもよい。例えば、ＡＬＤ（原子層堆積）法でＡｌ２Ｏ３層を積層してもよく、熱酸化等によりＳｉＯ２層を形成してもよい。この場合、パッシベーション層上に上述の反射防止膜を形成する。
【０１０４】
図１（７）では、表主面の反射防止膜１１５上に、受光面電極用金属ペーストをスクリーン印刷法で印刷塗布し、乾燥させ、受光面電極用金属ペースト層１１７を形成する。受光面電極用金属ペーストとしては、例えば、金属粒子とガラス粒子とを含有し、必要に応じて樹脂バインダー及びその他の添加剤を含有するものを使用できる。
【０１０５】
次いで、裏主面の裏面電極用金属ペースト層１１９を形成する。裏面電極用金属ペースト層１１９の材質及び形成方法は特に限定されない。例えば、アルミニウム、銀、銅等の金属を含有する裏面電極用金属ペーストを付与し、乾燥させて、裏面電極用金属ペースト層１１９を形成してもよい。このとき、裏面にも、モジュール工程における太陽電池素子間の接続のために、一部に銀電極形成用の銀ペーストを設けてもよい。
【０１０６】
図１（８）では、受光面電極用金属ペースト層１１７を焼成して、太陽電池素子を完成させる。６００℃〜９００℃の範囲で数秒間〜数分間焼成すると、受光面側では受光面電極用金属ペーストに含まれるガラス粒子によって絶縁膜である反射防止膜１１５が溶融し、さらにｎ型半導体基板１１０の表面も一部溶融して、ペースト中の金属粒子（例えば銀粒子）がｎ型半導体基板１１０と接触部を形成して凝固する。これにより、形成した受光面電極１１８とｎ型半導体基板１１０とが導通される。これはファイアースルーと称されている。また、裏面側でも同様に、裏面電極用金属ペースト層１１９の裏面電極用金属ペーストが焼成されて、裏面電極１２０が形成される。
【０１０７】
受光面電極１１８の形状の一例について図３Ａ及び図３Ｂを参照して説明する。受光面電極１１８は、バスバー電極３０、及びバスバー電極３０と交差しているフィンガー電極３２を有する。図３Ａは、受光面電極１１８を、バスバー電極３０、及びバスバー電極３０と交差しているフィンガー電極３２を有する構成とした太陽電池素子を受光面から見た平面図であり、図３Ｂは、図３Ａの一部を拡大して示す斜視図である。
【０１０８】
このような受光面電極１１８は、上述の受光面電極用金属ペーストのスクリーン印刷、電極材料のメッキ、高真空中における電子ビーム加熱による電極材料の蒸着等の手段により形成することができる。バスバー電極３０とフィンガー電極３２とを有する受光面電極１１８は受光面側の電極として一般的に用いられていて周知であり、受光面側のバスバー電極及びフィンガー電極の公知の形成手段を適用することができる。
【０１０９】
≪第二の実施形態に係る太陽電池素子、及び太陽電池素子の製造方法≫
第二の実施形態に係る太陽電池素子は、第二の実施形態に係る選択的ｎ型拡散層付き半導体基板と、選択的ｎ型拡散層付き半導体基板上に設けられた電極とを有する。
また、太陽電池素子の製造方法は、第二の実施形態に係る選択的ｎ型拡散層付き半導体基板の製造方法により選択的ｎ型拡散層を有する選択的ｎ型拡散層付き半導体基板を製造する工程と、選択的ｎ型拡散層上に電極を形成する工程（電極形成工程）と、を有する。
【０１１０】
以下、太陽電池素子の製造方法の一例について、図２を参照しながら説明する。図２は、太陽電池素子の製造工程の一例を概念的に表す模式断面図である。なお、各図における部材の大きさは概念的なものであり、部材間の大きさの相対的な関係はこれに限定されない。また、以下では、ｎ型半導体基板としてシリコン基板を用いる例について説明するが、本開示において半導体基板はシリコン基板に限定されない。
【０１１１】
図２（１）では、ｎ型半導体基板１０であるシリコン基板にアルカリ溶液を付与してダメージ層を除去し、テクスチャ構造をエッチングにて得る。
【０１１２】
図２（２）では、ｎ型半導体基板１０の受光面となる面に、ＢＢｒ３ガスを用いる熱拡散処理を行うか、ホウ素元素を含有するｐ型拡散層形成組成物を塗布して熱拡散処理を行い、ｐ型拡散層１１を形成する。このとき、ホウ素が飛散することにより受光面の反対面にもｐ型拡散層１１が形成される。さらに、ｐ型拡散層の表面にＢＳＧ２２が形成される。
【０１１３】
図２（３）では、受光面の反対面に対して、アルカリ溶液又は酸溶液を用いてエッチングを行い、ホウ素等を除去する。
【０１１４】
図２（４）ではｎ型半導体基板１０の受光面と反対面の、電極を形成する予定の領域に、電極のパターンと略同じパターンの形状となるようｎ型拡散層形成組成物層１２を付与する。ｎ型拡散層形成組成物層１２は電極幅の１．０倍〜３．０倍の幅となるように塗布してもよく、重ね合わせのズレ防止と、ドナー元素濃度の高いｎ型拡散層による、キャリアの再結合の抑制の観点から、１．５倍〜２．５倍となるように塗布することが好ましい。
ｎ型拡散層形成組成物の付与後、乾燥し、ｎ型半導体基板１０を熱拡散設備に投入する。このとき、表主面のｐ型拡散層にドナー元素が混入しないように、複数枚のｎ型半導体基板１０を、ｐ型拡散層の面が対向するように重ね合わせて熱拡散設備に設置することが好ましい。熱拡散処理における雰囲気の温度は８３０℃〜９５０℃であることが好ましい。熱拡散処理の炉内雰囲気は、空気、酸素、窒素等の不活性ガス、これらの混合ガスなどから所望の条件に合わせて選択でき、酸素と窒素の混合ガスが好ましい。これにより図２（５）の第一のｎ型拡散層１３が形成される。
【０１１５】
次いで、前記熱拡散処理から温度を７００℃〜９００℃に降温させて、ＰＯＣｌ３を含有するガスを炉内に注入し、図２（５）に示すようなドナー元素濃度が第一のｎ型拡散層よりも低い第二のｎ型拡散層１４を形成する。このとき、第一のｎ型拡散層１３、及び第二のｎ型拡散層１４の表面にはＰＳＧ２４が形成されている。適度な濃度でリン拡散層を形成するために、拡散温度は７５０℃〜８５０℃が好ましく、また拡散時間はＤｅｐｏ工程とＤｒｉｖｅ−ｉｎ工程の時間を合わせて１０分〜６０分であることが好ましい。このとき、ＰＯＣｌ３を含有するガス雰囲気を用いた方法では、ＰＯＣｌ３を含有するガスが半導体基板の表主面にも及ぶが、ｐ型拡散層を形成する際に得られたＢＳＧ及び熱酸化膜がバリア層となり、また半導体基板のｐ型拡散層の面が対向するように重ね合せて炉内に設置されていることによって、表主面へのリン拡散を防止する。
【０１１６】
ｎ型半導体基板１０の受光面に形成されたｐ型拡散層１１の表面には、ＢＳＧ２２、熱酸化膜等が残存し、裏主面の第一のｎ型拡散層１３及び第二のｎ型拡散層１４の表面にはｎ型拡散層形成組成物及びＰＯＣｌ３を含有するガスを用いたドナー元素の拡散で形成されたＰＳＧ２４が残存している。図２（６）では、これらの残存物をエッチングにより除去する。エッチング液としては、フッ酸等の酸に浸漬する方法、苛性ソーダ等のアルカリに浸漬する方法など、公知の方法のいずれもが適用できる。エッチング能力の点では、フッ酸によるエッチング処理であることが好ましい。フッ酸によるエッチング処理としては、フッ酸にｎ型半導体基板１０を浸漬する方法が挙げられる。フッ酸にｎ型半導体基板１０を浸漬する場合、浸漬時間は特に制限されない。一般に、０．５分間〜３０分間としてもよく、１分間〜１０分間とすることが好ましい。残存物を本洗浄方法で除去した後の半導体基板の表面は疎水性を示す。
【０１１７】
図２（７）では、ｐ型拡散層１１の上に反射防止膜１５を形成し、第一のｎ型拡散層１３及び第二のｎ型拡散層１４の上に反射防止膜１６を形成する。反射防止膜１５及び１６は公知の技術を適用して形成される。例えば、反射防止膜１５及び１６がシリコン窒化膜の場合には、ＳｉＨ４とＮＨ３との混合ガスを原料とするＰＥＣＶＤ法により形成する。このとき、水素が結晶中に拡散し、ケイ素原子の結合に寄与しない軌道、すなわちダングリングボンドと水素とが結合し、欠陥を不活性化（水素パッシベーション）する。
【０１１８】
より具体的には、反射防止膜１５及び１６は、例えば、上記混合ガスの流量比（ＮＨ３／ＳｉＨ４）が０．０５〜１．０、反応室の圧力が１３．３Ｐａ（０．１Ｔｏｒｒ）〜２６６．６Ｐａ（２Ｔｏｒｒ）、成膜時の温度が３００℃〜５５０℃、プラズマの放電のための周波数が１００ｋＨｚ以上の条件下で形成される。
【０１１９】
ｐ型拡散層上にはパッシベーション層を形成してもよい。例えば、ＡＬＤ（原子層堆積）法でＡｌ２Ｏ３層を積層してもよく、熱酸化等によりＳｉＯ２層を形成してもよい。この場合、パッシベーション層上に上述の反射防止膜を形成する。
【０１２０】
図２（８）では、表主面の反射防止膜１５上に、受光面電極用金属ペーストをスクリーン印刷法で印刷塗布し、乾燥させ、受光面電極用金属ペースト層１７を形成する。受光面電極用金属ペーストとしては、例えば、金属粒子とガラス粒子とを含有し、必要に応じて樹脂バインダー及びその他の添加剤を含有するものを使用できる。
【０１２１】
次いで、裏主面の裏面電極用金属ペースト層１９を形成する。裏面電極用金属ペースト層１９の材質及び形成方法は特に限定されない。例えば、アルミニウム、銀、銅等の金属を含有する裏面電極用金属ペーストを付与し、乾燥させて、裏面電極用金属ペースト層１９を形成してもよい。このとき、裏面にも、モジュール工程における太陽電池素子間の接続のために、一部に銀電極形成用の銀ペーストを設けてもよい。
【０１２２】
図２（９）では、受光面電極用金属ペースト層１７を焼成して、太陽電池素子を完成させる。６００℃〜９００℃の範囲で数秒間〜数分間焼成すると、受光面側では受光面電極用金属ペーストに含まれるガラス粒子によって絶縁膜である反射防止膜１５が溶融し、さらにｎ型半導体基板１０の表面も一部溶融して、ペースト中の金属粒子（例えば銀粒子）がｎ型半導体基板１０と接触部を形成して凝固する。これにより、形成した受光面電極１８とｎ型半導体基板１０とが導通される。これはファイアースルーと称されている。また、裏面側でも同様に、裏面電極用金属ペースト層１９の裏面電極用金属ペーストが焼成されて、裏面電極２０が形成される。
【０１２３】
受光面電極１８の形状の一例について、第一の実施形態と同様に、図３Ａ及び図３Ｂを参照して説明する。受光面電極１８は、バスバー電極３０、及びバスバー電極３０と交差しているフィンガー電極３２を有する。図３Ａは、受光面電極１８を、バスバー電極３０、及びバスバー電極３０と交差しているフィンガー電極３２を有する構成とした太陽電池素子を受光面から見た平面図であり、図３Ｂは、図３Ａの一部を拡大して示す斜視図である。なお、図３Ｂにおけるｎ型半導体基板１１０及び反射防止膜１１５は、ｎ型半導体基板１０及び反射防止膜１５にそれぞれ読み替える。
【０１２４】
このような受光面電極１８は、上述の受光面電極用金属ペーストのスクリーン印刷、電極材料のメッキ、高真空中における電子ビーム加熱による電極材料の蒸着等の手段により形成することができる。バスバー電極３０とフィンガー電極３２とを有する受光面電極１８は受光面側の電極として一般的に用いられていて周知であり、受光面側のバスバー電極及びフィンガー電極の公知の形成手段を適用することができる。
【０１２５】
上記では、受光面にｐ型拡散層、裏面にｎ型拡散層を形成し、さらにそれぞれの層の上に受光面電極及び裏面電極を設けた太陽電池素子について説明したが、第二の実施形態のｎ型拡散層形成組成物を用いればバックコンタクト型の太陽電池素子を製造することも可能である。バックコンタクト型の太陽電池素子は、電極を裏面に設けて受光面の面積を大きくするものである。つまり、バックコンタクト型の太陽電池素子では、裏面にｐ型拡散部位及びｎ型拡散部位の両方を形成してｐｎ接合構造とする。第二の実施形態のｎ型拡散層形成組成物は、特定の部位にｎ型拡散部位を形成することが可能であり、よってバックコンタクト型の太陽電池素子の製造に好適に適用することができる。
【実施例】
【０１２６】
以下、本開示の実施形態を実施例により具体的に説明するが、本開示の実施形態はこれらの実施例に制限されるものではない。
【０１２７】
≪第一の実施形態に係る実施例≫
［実施例１］
（ｐ型拡散層の形成）
まず、テクスチャ構造が形成された半導体基板をＮ２：１０Ｌ／ｍｉｎを流した拡散炉（光洋サーモシステム株式会社、「２０６Ａ−Ｍ１００」）７００℃の状態で入れたボートを投入した。このとき、半導体基板を２枚準備し、この２枚を重ね合わせて設置した。２枚を重ね合わせることにより、内側面にＢＢｒ３ガスが回りこむことが抑えられる。この内側面を裏主面とし、後の工程でｎ型拡散層を形成する面とする。その後、１５℃／ｍｉｎの昇温速度で９２５℃まで温度を上げ、Ｏ２、Ｎ２、及びＢＢｒ３の混合ガスを炉内に注入して９２５℃で５０分間熱処理し、ホウ素を半導体基板中に拡散（熱拡散）させ、ｐ型拡散層を形成した。その後、Ｎ２：７Ｌ／ｍｉｎ、Ｏ２：３Ｌ／ｍｉｎに拡散炉内の雰囲気を変えて、７００℃まで８５分間かけて降温し、７００℃で半導体基板を取り出した。
【０１２８】
（シート抵抗の評価）
拡散部のシート抵抗を低抵抗率計（三菱ケミカル株式会社製、「Ｌｏｒｅｓｔａ  ＭＣＰ−Ｔ３６０」）を用いて測定した。拡散部のシート抵抗は７０Ω／ｓｑ．であり、ｐ型拡散層が形成されていることが分かった。
【０１２９】
(エッチング)
次に半導体基板の裏主面をフッ酸と硝酸の混合液を使用してエッチングして裏主面に形成されたホウ素層を除去した。４９質量％のフッ酸溶液と７０質量％の硝酸溶液を体積比１：１００に配合した液を用いた。半導体基板の裏主面を混合液に６０秒間浸漬してエッチング除去した。エッチング後の半導体基板の厚みをマイクロメータ（株式会社ミツトヨ製：ＭＤＣ−２５ＭＸ）を用いて測定し、エッチング前と比べて、３μｍ厚エッチングされていることが分かった。
【０１３０】
（ｎ型拡散層の形成）
次に、上述のようにｐ型拡散層を形成した半導体基板２枚を、ｐ型拡散層の面が対向するように重ね合わせてボートに設置し、Ｎ２：９Ｌ／ｍｉｎ、Ｏ２：１Ｌ／ｍｉｎを流した温度７００℃の拡散炉（光洋サーモシステム株式会社、「２０６Ａ−Ｍ１００」）中に投入した。その後、８５０℃まで１５分間かけて昇温し、Ｏ２、Ｎ２、及びＰＯＣｌ３の混合ガスを導入して、８５０℃で２０分間の熱拡散処理を行い、ｎ型半導体基板の裏主面にｎ型拡散層を形成した。その後、炉内を窒素雰囲気に変えて７００℃まで降温し、半導体基板を取出した。８質量％フッ酸に５分間浸漬し半導体基板に残存したガラス成分を除去した。
【０１３１】
上記のようにｐ型拡散層及びｎ型拡散層を形成したｎ型半導体基板に対し、酸素を５Ｌ／ｍｉｎ流した熱酸化炉で７８０℃、２０分間処理して両面にパッシベーション層を形成した。その後、ＰＥＣＶＤ法で両面にシリコン窒化膜を形成した。次いで、ｎ型半導体基板の両面にスクリーン印刷で銀ペーストを幅５５μｍの電極のパターン状に付与し、８００℃でファイアースルーさせて、ｐ型拡散層及びｎ型拡散層と電気的なコンタクトが確保された電極を形成し、両面受光型の太陽電池素子を作製した。
【０１３２】
（Ｉ−Ｖ測定）
太陽電池素子のｐ型拡散層側の発電効率を、ＡＭ１．５Ｇに設定された光源のもと、Ｉ−Ｖトレーサー（英弘精機株式会社製  ＭＰ−１８０）を用いて測定した。その結果、発電効率は２０．５％と高かった。
【０１３３】
［実施例２］
実施例１におけるホウ素の拡散工程で、ホウ素含有ガラス化合物を含んだｐ型拡散層形成組成物をスクリーン印刷で基板に塗布してシート抵抗が７０Ω／ｓｑ.になるよう熱拡散処理したこと以外は実施例１と同様に太陽電池素子を試作評価した。その結果、発電効率は２０．３％と高かった。
【０１３４】
［比較例１］
実施例１においてｐ型拡散層形成後のエッチング工程を省いた以外は実施例１と同様に太陽電池素子を試作評価した。その結果、発電効率は１９．２％と低かった。
【０１３５】
≪第二の実施形態に係る実施例≫
［実施例３］
（ｎ型拡散層形成組成物の調製）
粒子形状がブロック状で、体積平均粒子径が０．８９μｍのＰ２Ｏ５−ＳｉＯ２−ＣａＯ系ガラス（Ｐ２Ｏ５：３０モル％、ＳｉＯ２：６０モル％、ＣａＯ：１０モル％）粒子１０ｇと、エチルセルロース５ｇと、テルピネオール８５ｇとを、自動乳鉢混練装置を用いて混合してペースト化し、ｎ型拡散層形成組成物を調製した。得られたｎ型拡散層形成組成物の粘度は、６１Ｐａ・ｓであった。
【０１３６】
ガラス粒子の形状は、走査型電子顕微鏡（株式会社日立ハイテクノロジーズ、「ＴＭ−１０００型」）を用いて観察して判定した。ガラスの平均粒子径は、レーザー回折散乱法粒度分布測定装置（ベックマン・コールター株式会社、「ＬＳ  １３  ３２０型」、測定波長：６３２ｎｍ）を用いて算出した。
【０１３７】
（ｐ型拡散層の形成）
まず、テクスチャ構造が形成された半導体基板をＮ２：１０Ｌ／ｍｉｎを流した拡散炉（光洋サーモシステム株式会社、「２０６Ａ−Ｍ１００」）７００℃の状態で入れたボートを投入した。このとき、半導体基板を２枚準備し、この２枚を重ね合わせて設置した。２枚を重ね合わせることにより、内側面にＢＢｒ３ガスが回りこむことが抑えられる。この内側面を裏主面とし、後の工程でｎ型拡散層を形成する面とする。その後、１５℃／ｍｉｎの昇温速度で９２５℃まで温度を上げ、Ｏ２、Ｎ２、及びＢＢｒ３の混合ガスを炉内に注入して９２５℃で５０分間熱処理し、ホウ素を半導体基板中に拡散（熱拡散）させ、ｐ型拡散層を形成した。その後、Ｎ２：７Ｌ／ｍｉｎ、Ｏ２：３Ｌ／ｍｉｎに拡散炉内の雰囲気を変えて、７００℃まで８５分間かけて降温し、７００℃で半導体基板を取り出した。
【０１３８】
（シート抵抗の評価）
拡散部のシート抵抗を低抵抗率計（三菱ケミカル株式会社製、「Ｌｏｒｅｓｔａ  ＭＣＰ−Ｔ３６０」）を用いて測定した。拡散部のシート抵抗は７０Ω／ｓｑ．であり、ｐ型拡散層が形成されていることが分かった。
【０１３９】
（エッチング）
次に半導体基板の裏主面をフッ酸と硝酸の混合液を使用してエッチングして裏主面に形成されたホウ素層を除去した。４９質量％のフッ酸溶液と７０質量％の硝酸溶液を体積比１：１００に配合した液を用いた。半導体基板の裏主面を混合液に６０秒間浸漬してエッチング除去した。
【０１４０】
（ｎ型拡散層の形成）
次に上述のようにｐ型拡散層を形成した半導体基板に、調製したｎ型拡散層形成組成物をスクリーン印刷によって電極パターンに合わせるように線幅１００μｍで印刷し、１５０℃のホットプレート上で５分間乾燥させ、ｎ型拡散層形成組成物層を形成した。２枚の半導体基板を、ｐ型拡散層の面が対向するように重ね合わせてボートに設置し、Ｎ２：９Ｌ／ｍｉｎ、Ｏ２：１Ｌ／ｍｉｎを流した温度７００℃の拡散炉（光洋サーモシステム株式会社、「２０６Ａ−Ｍ１００」）中に投入した。その後、１５℃／ｍｉｎの昇温速度で９３０℃まで温度を上げ、９３０℃で１０分間熱処理し、リンを半導体基板中に拡散（熱拡散）させ、リン濃度の高いｎ型拡散層（第一のｎ型拡散層）を形成した。８００℃まで１５分間かけて降温しＯ２、Ｎ２、及びＰＯＣｌ３の混合ガスを導入して、８００℃で２０分間（Ｄｅｐｏ時間２０分、Ｄｒｉｖｅ−ｉｎ時間０分間）の熱拡散処理を行い、ｎ型半導体基板の裏主面にリン濃度の低いｎ型拡散層（第二のｎ型拡散層）を形成した。その後、炉内を窒素雰囲気に変えて７００℃まで降温し、半導体基板を取出した。８質量％フッ酸に１０分間浸漬し半導体基板に残存したガラス成分を除去した。
【０１４１】
上記のようにｐ型拡散層及びｎ型拡散層を形成したｎ型半導体基板に対し、酸素を５Ｌ／ｍｉｎ流した熱酸化炉で７００℃、２０分間処理して両面にパッシベーション層を形成した。その後、ＰＥＣＶＤ法で両面にシリコン窒化膜を形成した。次いで、ｎ型半導体基板の両面にスクリーン印刷で銀ペーストを幅５５μｍの電極のパターン状に付与し、８００℃でファイアースルーさせて、ｐ型拡散層及びｎ型拡散層と電気的なコンタクトが確保された電極を形成し、両面受光型の太陽電池素子を作製した。
【０１４２】
（Ｉ−Ｖ測定）
太陽電池素子のｐ型拡散層側の発電効率を、ＡＭ１．５Ｇに設定された光源のもと、Ｉ−Ｖトレーサー（英弘精機株式会社製  ＭＰ−１８０）を用いて測定した。その結果、発電効率は２０．２％と高かった。
【０１４３】
［実施例４］
実施例３におけるホウ素の拡散工程で、ホウ素元素を含んだスピンコート材を基板に塗布してシート抵抗が７０Ω／ｓｑ．になるよう熱拡散処理したこと以外は実施例３と同様に太陽電池素子を試作評価した結果、発電効率は２０．１％と高かった。
【０１４４】
［実施例５］
実施例３のｐ型拡散層形成後の裏主面のエッチング工程で用いるエッチング液に、水酸化カリウム水溶液を用い裏主面のみ６０分間浸漬してエッチングした以外は実施例３と同様に太陽電池素子を試作評価した。その結果、発電効率は２０．１％と高かった。
【０１４５】
［比較例２］
実施例３においてｐ型拡散層形成後のエッチング工程を省いた以外は実施例３と同様に太陽電池素子を試作評価した。その結果、発電効率は１８．２％と低かった。
【０１４６】
［比較例３］
実施例４においてｐ型拡散層形成後のエッチング工程を省いて、太陽電池素子を試作評価した以外は実施例４と同様に太陽電池素子を試作評価した。その結果、発電効率は１８．５％と低かった。
【０１４７】
（付記）
本開示の課題を解決する手段には以下も含まれる。
付記１  半導体基板の表主面にｐ型拡散層を形成する工程と、前記ｐ型拡散層を形成する工程の後の、前記半導体基板の裏主面をエッチングする工程と、前記エッチングする工程の後の、前記半導体基板の裏主面にｎ型拡散層を形成する工程と、を有する半導体基板の製造方法。
付記２  前記エッチングに用いられるエッチング液が、酸溶液又はアルカリ溶液である、付記１に記載の半導体基板の製造方法。
付記３  前記エッチング液がフッ酸溶液と硝酸溶液の混合液を含む、付記２に記載の半導体基板の製造方法。
付記４  前記エッチング液が水酸化ナトリウム水溶液又は水酸化カリウム水溶液を含む、付記２に記載の半導体基板の製造方法。
付記５  付記１〜付記４のいずれか１項に記載の製造方法により製造される半導体基板。
付記６  付記５に記載の半導体基板と、前記半導体基板上に設けられた電極と、を有する太陽電池素子。
付記７  付記１〜付記４のいずれか１項に記載の製造方法により半導体基板を製造する工程と、電極を形成する工程と、を有する、太陽電池素子の製造方法。
【符号の説明】
【０１４８】
１１０  ｎ型半導体基板（シリコン基板）
１１１  ｐ型拡散層
１１３  ｎ型拡散層
１１５  反射防止膜
１１６  反射防止膜
１１７  受光面電極用金属ペースト層
１１８  受光面電極
１１９  裏面電極用金属ペースト層
１２０  裏面電極
１２２  ＢＳＧ
１２４  ＰＳＧ
１０  ｎ型半導体基板（シリコン基板）
１１  ｐ型拡散層
１２  ｎ型拡散層形成組成物層
１３  第一のｎ型拡散層
１４  第二のｎ型拡散層
１５  反射防止膜
１６  反射防止膜
１７  受光面電極用金属ペースト層
１８  受光面電極
１９  裏面電極用金属ペースト層
２０  裏面電極
２２  ＢＳＧ
２４  ＰＳＧ
３０  バスバー電極
３２  フィンガー電極
【図１】
2018174293.tif 000003
【図２】
2018174293.tif 000004
【図３Ａ】
2018174293.tif 000005
【図３Ｂ】
2018174293.tif 000006